(57)【要約】  本発明は、所定のメタクリレート単量体由来の繰り返し単位：１０〜７０重量％、所定のビニル芳香族単量体由来の繰り返し単位：５〜４０重量％、及び所定の環状酸無水物繰り返し単位：２０〜５０重量％を含有する共重合体であって、ビニル芳香族単量体由来の繰り返し単位の含有量（Ａ）と環状酸無水物繰り返し単位の含有量（Ｂ）のモル比（Ｂ／Ａ）が、１より大きく、１０以下の範囲にあり、且つ、該共重合体１００重量部に対して残存する単量体の合計が０．５重量部以下であることを特徴とするアクリル系熱可塑性樹脂を提供する。【特許請求の範囲】
【請求項１】
下記式（１）で表されるメタクリレート単量体由来の繰り返し単位：１０〜７０重量％、下記式（２）で表されるビニル芳香族単量体由来の繰り返し単位：５〜４０重量％、及び下記式（３）又は下記式（４）で表される環状酸無水物繰り返し単位：２０〜５０重量％を含有する共重合体であって、ビニル芳香族単量体由来の繰り返し単位の含有量（Ａ）と環状酸無水物繰り返し単位の含有量（Ｂ）のモル比（Ｂ／Ａ）が、１より大きく、１０以下の範囲にあり、且つ、該共重合体１００重量部に対して残存する単量体の合計が０．５重量部以下であることを特徴とするアクリル系熱可塑性樹脂。
【化１】
2010013557.tif 000020
（式中：Ｒ１は、水素原子、直鎖状または分岐状の炭素数１〜１２のアルキル基、炭素数５〜１２のシクロアルキル基を表す。）
【化２】
2010013557.tif 000021
（式中：Ｒ２、Ｒ３は、それぞれ同一でも、異なっていても良く、水素原子、ハロゲン基、水酸基、炭素数１〜１２のアルコキシ基、ニトロ基、直鎖状または分岐状の炭素数１〜１２のアルキル基を表す。ｌは１〜３の整数を示す。）
【化３】
2010013557.tif 000022
【化４】
2010013557.tif 000023
（式中：Ｒ５〜Ｒ８は、それぞれ同一でも、異なっていても良く、水素原子、直鎖状または分岐状の炭素数１〜１２のアルキル基を表す。）
【請求項２】
さらに、下記式（５）で表される芳香族基を有するメタクリレート単量体由来の繰り返し単位：０．１〜５重量％を含有することを特徴とする請求項１記載のアクリル系熱可塑性樹脂。
【化５】
2010013557.tif 000024
（式中：Ｒ４は、水素原子、ハロゲン基、水酸基、炭素数１〜１２のアルコキシ基、ニトロ基、直鎖状または分岐状の炭素数１〜１２のアルキル基を表す。ｍは１〜３の整数、ｎは０〜２の整数を示す。）
【請求項３】
ＧＰＣ測定法による重量平均分子量で１０，０００〜４００，０００、分子量分布で１．８〜３．０の範囲にあることを特徴とする請求項１又は２に記載のアクリル系熱可塑性樹脂。
【請求項４】
メタクリレート単量体由来の繰り返し単位がメタクリル酸メチル、ビニル芳香族単量体由来の繰り返し単位がスチレン、環状酸無水物繰り返し単位が無水マレイン酸、芳香族基を有するメタクリレート単量体由来の繰り返し単位がメタクリル酸ベンジルからそれぞれ誘導される共重合体よりなることを特徴とする請求項１〜３のいずれか１項に記載のアクリル系熱可塑性樹脂。
【請求項５】
下記（ｉ）の光学的性質を満足する請求項１〜４のいずれか１項に記載のアクリル系熱可塑性樹脂。
（ｉ）光弾性係数（Ｃ）の絶対値が、２．５×１０−１２Ｐａ−１未満である。
【請求項６】
さらに、下記（ｉｉ）の光学的性質を満足する請求項１〜５のいずれか１項に記載のアクリル系熱可塑性樹脂。
（ｉｉ）面内方向の位相差（Ｒｅ）の絶対値が、３０ｎｍを超え、３００ｎｍ以下である。
【請求項７】
下記の条件（ｉｉｉ）を満足することを特徴とする請求項１〜６のいずれか１項に記載のアクリル系熱可塑性樹脂。
（ｉｉｉ）ガラス転移温度（Ｔｇ）が１２０℃以上である。
【請求項８】
さらに下記の条件（ｉｖ）を満足することを特徴とする請求項１〜７のいずれか１項に記載のアクリル系熱可塑性樹脂。
（ｉｖ）全光線透過率が８５％以上である。
【請求項９】
請求項１〜８のいずれか１項に記載のアクリル系熱可塑性樹脂からなる成形体。
【請求項１０】
成形体がシート又はフィルムである請求項９記載の成形体。
【請求項１１】
押し出し成形で成形されたシート又はフィルムであって、少なくとも１軸方向に延伸したものであり、かつ、その延伸倍率が０．１〜３００％であることを特徴とする請求項１０に記載のシート又はフィルム。
【請求項１２】
キャスト成形で成形されたシート又はフィルムであって、少なくとも１軸方向に延伸したものであり、かつ、その延伸倍率が０．１〜３００％であることを特徴とする請求項１０に記載のシート又はフィルム。
【請求項１３】
請求項１０〜１２のいずれか１項に記載のシート又はフィルムからなる位相差板。
【請求項１４】
請求項１０〜１２のいずれか１項に記載のシート又はフィルムからなる位相差フィルム。
【請求項１５】
下記（ｖ）の光学的性質を満足することを特徴とする請求項１〜５のいずれか１項に記載のアクリル系熱可塑性樹脂。
（ｖ）延伸した場合の複屈折（Δｎ(Ｓ)）と延伸倍率（Ｓ）との最小二乗法近似直線関係式（ａ）において、傾きＫの値が下記式（ｂ）を満たす。
Δｎ（Ｓ）＝Ｋ×Ｓ＋Ｃ    ・・・（ａ）
｜Ｋ｜＜０．３０×１０−６    ・・・（ｂ）
【請求項１６】
さらに、下記（ｖｉ）の光学的性質を満足することを特徴とする請求項１５に記載のアクリル系熱可塑性樹脂。
（ｖｉ）面内方向の位相差（Ｒｅ）の絶対値が３０ｎｍ以下である。
【請求項１７】
さらに、下記（ｖｉｉ）の光学的性質を満足することを特徴とする請求項１５又は１６に記載のアクリル系熱可塑性樹脂。
（ｖｉｉ）厚み方向の位相差（Ｒｔｈ）の絶対値が３０ｎｍ以下である。
【請求項１８】
下記の条件（ｖｉｉｉ）を満足することを特徴とする請求項１５〜１７のいずれか１項に記載のアクリル系熱可塑性樹脂。
（ｖｉｉｉ）ガラス転移温度（Ｔｇ）が１２０℃以上である。
【請求項１９】
さらに下記の条件（ｉｘ）を満足することを特徴とする請求項１５〜１８のいずれか１項に記載のアクリル系熱可塑性樹脂。
（ｉｘ）全光線透過率が８５％以上である。
【請求項２０】
請求項１５〜１９のいずれか１項に記載のアクリル系熱可塑性樹脂からなる成形体。
【請求項２１】
成形体がシート又はフィルムである請求項２０記載の成形体。
【請求項２２】
押し出し成形で成形されたシート又はフィルムであって、少なくとも１軸方向に延伸したものであり、かつ、その延伸倍率が０．１〜３００％であることを特徴とする請求項２１に記載のシート又はフィルム。
【請求項２３】
キャスト成形で成形されたシート又はフィルムであって、少なくとも１軸方向に延伸したものであり、かつ、その延伸倍率が０．１〜３００％であることを特徴とする請求項２１に記載のシート又はフィルム。
【請求項２４】
請求項２１〜２３のいずれか１項に記載のシート又はフィルムからなる偏光板保護フィルム。
【請求項２５】
成形体がレンズである請求項９又は請求項２０に記載の成形体。
【請求項２６】
請求項１０又は請求項２１に記載のシート又はフィルムからなる透明プラスチック基板。
【発明の詳細な説明】
【技術分野】
【０００１】
本発明は、高い耐熱性と低い光弾性係数を有し、且つ、延伸によりその位相差を制御できる熱安定性に優れるアクリル系熱可塑性樹脂とそれからなる成形体に関する。
【背景技術】
【０００２】
近年、液晶表示装置やプラズマディスプレイ、有機ＥＬ表示装置などのフラットパネルディスプレイや、赤外線センサー、光導波路などの進歩に伴い、用いられる光学材料には、透明性に優れるだけでなく、高い耐熱性を有し、且つ、必要とされる複屈折性を発現することが求められるようになってきている。【０００３】
例えば、液晶の偏光板に用いられる偏光板保護フィルムの場合は、全光線透過率が同じであっても複屈折がより小さい光学材料が必要であり、一方、偏光板により偏光された直線偏光を円偏光にかえる機能を持つ１／４波長板の場合には、意識的に必要な大きさの複屈折を発現できる光学材料が必要である。【０００４】
さらに、フラットパネルディスプレイの大型化の結果、必要とされる光学材料からなる成形体も大型化しているが、外力の偏りによって複屈折分布が生じるためにコントラストが低下するという問題がある。複屈折分布を小さくするには、外力による複屈折の変化が小さい、即ち、光弾性係数の絶対値が小さい光学材料が必要である。【０００５】
ここで、光学材料が高分子である場合、例えば、押し出し成形で成形すると、溶融成形過程での高分子鎖の配向の影響が残りやすく、有意の複屈折を有した成形体が得られる。一方、キャスト成形で成形した場合には、高分子鎖の配向は起こらず複屈折を持たない成形体が得られる。いずれによる成形体も、延伸することによって任意の複屈折を生じさせることができるが、（ｉ）少しの延伸で複屈折が大きく変化する材料は位相差の制御が難しく、又、（ｉｉ）延伸倍率が大きくないと必要とする複屈折が得られない材料は、その加工が難しいという問題点がある。【０００６】
メタクリル酸メチルの単独重合体（ＰＭＭＡ）に代表されるメタクリル系樹脂は、透明性に優れ、且つ、その複屈折も小さいことから、様々な光学用途に使用されてきたが、耐熱性が不十分であった。同様に、スチレンの単独重合体（ＰＳ）に代表されるスチレン系樹脂も透明性に優れるが、その複屈折値が非常に大きく、かつ、耐熱性も不十分であった。【０００７】
従って、新規な光学材料、例えば、１／４波長板等の位相差フィルムを作成するのに適した、適度な位相差を持ち、且つ、外力による複屈折変化がより小さく、より高い耐熱性を有する光学材料、の開発が求められている（非特許文献１、２参照）。【０００８】
本発明周辺の公知技術として、本発明のアクリル系熱可塑性樹脂を構成しているメタクリル酸メチル、スチレン、及び無水マレイン酸を用いてなる３元共重合体が、例えば、特許文献１〜４などに開示されている。特許文献１には、メタクリル酸メチル：６０〜９０質量％、スチレン：５〜２０質量％、無水マレイン酸：５〜２０質量％の３元共重合体が開示され、該３元共重合体におけるビニル芳香族単量体由来の繰り返し単位の含有量（ａ）と環状酸無水物繰り返し単位の含有量（ｂ）の重量比（ａ／ｂ）が、１以上３未満であることが耐熱変形性、耐候性などの点で好ましいとの記載がある。また、特許文献２には、残留モノマーの合計が共重合体に対して１．５重量％以下であることが望ましいこと、特に、残無水マレイン酸量が多いと黄色に着色することが開示されている。開示されている実施例は、全て塊状重合法で共重合体を得ており、且つ、残留モノマーの合計は最小で０．５重量％以上である。特に、比較例である含量比（ａ／ｂ）が１未満の例では、残留モノマーの合計が３重量％を超え、特に、無水マレイン酸が残留する傾向にあることが開示されている。一方、特許文献３にはメタクリル酸メチル：４５〜９２質量％、芳香族ビニル化合物：５〜３０質量％、無水マレイン酸：３〜２５質量％の３元共重合体が開示されている。その含量比（ａ／ｂ）、及びその範囲から期待される効果に関する記載がないが、実施例としてａ／ｂ＝１４／１０で１より大きい３元共重合体の記載があるのみである。同様に、特許文献４にもメタクリル酸メチル：７０〜９０質量％、芳香族ビニル化合物：１〜２５質量％、無水マレイン酸：５〜２９質量％の３元共重合体が開示されている。そのビニル芳香族単量体由来の繰り返し単位の含有量（ａ）と環状酸無水物繰り返し単位の含有量（ｂ）の重量比（ａ／ｂ）、及びその範囲から期待される効果に関する記載がないが、実施例としてａ／ｂ＝１５／１２で１より大きい３元共重合体の記載があるのみである。【０００９】
一方、本発明のより好ましいアクリル系熱可塑性樹脂としてメタクリル酸ベンジルを第４の単量体として有する４元共重合体に関する周辺技術が、例えば、特許文献５〜８などに開示されている。特許文献５には、メタクリル酸メチルとスチレン、メタクリル酸ベンジル、無水マレイン酸等の共重合可能な単量体のいずれか一つ以上との共重合体の記載があるが、熱可塑性帯電防止積層体を構成する組成物の１つとしての記載であり、光学的特性に関しては一切言及していない。さらに、本発明に相当する４元共重合体に関する実施例もない。【００１０】
また、特許文献６にスチレン類と無水マレイン酸類とメタクリル酸エステル類を含む共重合物に関する記載がある。具体的には、該共重合体中で、メタクリル酸エステル類として、メタクリル酸メチル、メタクリル酸ベンジルを共重合しても良いとの記載がある。しかし、本発明のメタクリル酸メチルとスチレン、メタクリル酸ベンジル、無水マレイン酸からなる４元共重合体に関する実施例は記載されていない。さらに、メタクリル酸エステル類としては低級アルキル基からなるエステルが好ましいとの記載もあり、本発明での芳香族基を有するメタクリレート単量体由来の繰り返し単位についてなんら示唆を与えるものではない。さらに、構成単位である無水マレイン酸の一部又は全部が加水分解物を受けた共重合体が好ましい樹脂であるとの記載もある。【００１１】
また、特許文献７にスチレン類と無水マレイン酸類とメタクリル酸エステル類から選ばれる単量体を主成分とする共重合物に関する記載がある。メタクリル酸エステル類の単量体として、メタクリル酸メチル、メタクリル酸ベンジルが挙げられているが、具体的には、スチレン類とメタクリル酸エステル類からなる共重合体と無水マレイン酸類とメタクリル酸エステル類からなる共重合体のブレンド物、スチレン類と無水マレイン酸類からなる共重合体と無水マレイン酸とメタクリル酸エステルからなる共重合体のブレンド物に関しての記載であり、３種以上の単量体を同時に共重合した場合に得られる効果については言及されていない。特に、本発明の４元共重合体に関する実施例は記載されていない。共重合体中のメタクリル酸エステル類としては低級アルキル基からなるエステルが好ましいとの記載もあり、本発明での芳香族基を有するメタクリレート単量体由来の繰り返し単位についてなんら示唆を与えるものではない。さらに、構成単位である無水マレイン酸の一部又は全部が加水分解物を受けた共重合体が好ましい樹脂であるとの記載もある。【００１２】
さらに、特許文献８に無水マレイン酸とアクリレートの共重合体に関する記載がある。具体的には、該共重合体中にアクリレート単量体として（メタ）アクリル酸メチル、（メタ）アクリル酸ベンジルを併用しても良いこと、及び耐熱性を損なわない範囲でその他の単量体としてスチレン類を共重合しても良いことが記載されている。しかし、本発明の４元共重合体に関する実施例は記載されていない。
【先行技術文献】
【特許文献】
【００１３】
【特許文献１】特許第１７０４６６７号公報
【特許文献２】特開昭５７−１５３００８号公報
【特許文献３】特許第２８８６８９３号公報
【特許文献４】特開平５−２８８９２９号公報
【特許文献５】特開平８−８５７２９号公報
【特許文献６】特許第３５２１３７４号公報
【特許文献７】特許第３７１１６６６号公報
【特許文献８】特開２００７−２６１２６５号公報
【非特許文献】
【００１４】
【非特許文献１】化学総説、Ｎｏ．３９、１９８８（学会出版センター刊行）
【非特許文献２】月刊ディスプレイ、４月号、２００５年
【発明の概要】
【発明が解決しようとする課題】
【００１５】
本発明は、高い耐熱性と低い光弾性係数を有し、且つ、延伸によりその位相差を制御できる熱安定性に優れるアクリル系熱可塑性樹脂とそれからなる成形体を提供することを目的とする。
【課題を解決するための手段】
【００１６】
本発明は、特定のアクリル系熱可塑性樹脂、特に共重合体１００重両部に対して残存単量体の合計量が０．５重量部以下であるアクリル系熱可塑性樹脂が成形加工時の熱安定性に優れ、それからなる成形体が、従来のアクリル系熱可塑性樹脂からなる成形体と比較して格段に高い耐熱性と低い光弾性係数を有し、且つ、延伸によりその位相差を制御できることを見出しなされたものである。【００１７】
すなわち、本発明は、
［１］  下記式（１）で表されるメタクリレート単量体由来の繰り返し単位：１０〜７０重量％、下記式（２）で表されるビニル芳香族単量体由来の繰り返し単位：５〜４０重量％、及び下記式（３）又は下記式（４）で表される環状酸無水物繰り返し単位：２０〜５０重量％を含有する共重合体であって、ビニル芳香族単量体由来の繰り返し単位の含有量（Ａ）と環状酸無水物繰り返し単位の含有量（Ｂ）のモル比（Ｂ／Ａ）が、１より大きく、１０以下の範囲にあり、且つ、該共重合体１００重量部に対して残存する単量体の合計が０．５重量部以下であることを特徴とするアクリル系熱可塑性樹脂。
【化１】
2010013557.tif 000002
（式中：Ｒ１は、水素原子、直鎖状または分岐状の炭素数１〜１２のアルキル基、炭素数５〜１２のシクロアルキル基を表す。）
【化２】
2010013557.tif 000003
（式中：Ｒ２、Ｒ３は、それぞれ同一でも、異なっていても良く、水素原子、ハロゲン基、水酸基、炭素数１〜１２のアルコキシ基、ニトロ基、直鎖状または分岐状の炭素数１〜１２のアルキル基を表す。ｌは１〜３の整数を示す。）
【化３】
2010013557.tif 000004
【化４】
2010013557.tif 000005
（式中：Ｒ５〜Ｒ８は、それぞれ同一でも、異なっていても良く、水素原子、直鎖状または分岐状の炭素数１〜１２のアルキル基を表す。）
［２］  さらに、下記式（５）で表される芳香族基を有するメタクリレート単量体由来の繰り返し単位：０．１〜５重量％を含有することを特徴とする［１］記載のアクリル系熱可塑性樹脂。
【化５】
2010013557.tif 000006
（式中：Ｒ４は、水素原子、ハロゲン基、水酸基、炭素数１〜１２のアルコキシ基、ニトロ基、直鎖状または分岐状の炭素数１〜１２のアルキル基を表す。ｍは１〜３の整数、ｎは０〜２の整数を示す。）
［３］  ＧＰＣ測定法による重量平均分子量で１０，０００〜４００，０００、分子量分布で１．８〜３．０の範囲にあることを特徴とする［１］又は［２］に記載のアクリル系熱可塑性樹脂。
［４］  メタクリレート単量体由来の繰り返し単位がメタクリル酸メチル、ビニル芳香族単量体由来の繰り返し単位がスチレン、環状酸無水物繰り返し単位が無水マレイン酸、芳香族基を有するメタクリレート単量体由来の繰り返し単位がメタクリル酸ベンジルからそれぞれ誘導される共重合体よりなることを特徴とする［１］〜［３］のいずれかに記載のアクリル系熱可塑性樹脂。
［５］  下記（ｉ）の光学的性質を満足する［１］〜［４］のいずれかに記載のアクリル系熱可塑性樹脂。
（ｉ）光弾性係数（Ｃ）の絶対値が、２．５×１０−１２Ｐａ−１未満である。
［６］  さらに、下記（ｉｉ）の光学的性質を満足する［１］〜［５］のいずれかに記載のアクリル系熱可塑性樹脂。
（ｉｉ）面内方向の位相差（Ｒｅ）の絶対値が、３０ｎｍを超え、３００ｎｍ以下である。
［７］  下記の条件（ｉｉｉ）を満足することを特徴とする［１］〜［６］のいずれかに記載のアクリル系熱可塑性樹脂。
（ｉｉｉ）ガラス転移温度（Ｔｇ）が１２０℃以上である。
［８］  さらに、下記の条件（ｉｖ）を満足することを特徴とする［１］〜［７］のいずれかに記載のアクリル系熱可塑性樹脂。
（ｉｖ）全光線透過率が８５％以上である。
［９］  ［１］〜［８］のいずれかに記載のアクリル系熱可塑性樹脂からなる成形体。
［１０］  成形体がシート又はフィルムである［９］記載の成形体。
［１１］  押し出し成形で成形されたシート又はフィルムであって、少なくとも１軸方向に延伸したものであり、かつ、その延伸倍率が０．１〜３００％であることを特徴とする［１０］に記載のシート又はフィルム。
［１２］  キャスト成形で成形されたシート又はフィルムであって、少なくとも１軸方向に延伸したものであり、かつ、その延伸倍率が０．１〜３００％であることを特徴とする［１０］に記載のシート又はフィルム。
［１３］  ［１０］〜［１２］のいずれかに記載のシート又はフィルムからなる位相差板。
［１４］  ［１０］〜［１２］のいずれかに記載のシート又はフィルムからなる位相差フィルム。
［１５］  下記（ｖ）の光学的性質を満足することを特徴とする［１］〜［５］のいずれかに記載のアクリル系熱可塑性樹脂。
（ｖ）延伸した場合の複屈折（Δｎ(Ｓ)）と延伸倍率（Ｓ）との最小二乗法近似直線関係式（ａ）において、傾きＫの値が下記式（ｂ）を満たす。
Δｎ（Ｓ）＝Ｋ×Ｓ＋Ｃ    ・・・（ａ）
｜Ｋ｜＜０．３０×１０−６    ・・・（ｂ）
［１６］  さらに、下記（ｖｉ）の光学的性質を満足することを特徴とする［１５］に記載のアクリル系熱可塑性樹脂。
（ｖｉ）面内方向の位相差（Ｒｅ）の絶対値が３０ｎｍ以下である。
［１７］  さらに、下記（ｖｉｉ）の光学的性質を満足することを特徴とする［１５］又は［１６］に記載のアクリル系熱可塑性樹脂。
（ｖｉｉ）厚み方向の位相差（Ｒｔｈ）の絶対値が３０ｎｍ以下である。
［１８］  下記の条件（ｖｉｉｉ）を満足することを特徴とする［１５］〜［１７］のいずれかに記載のアクリル系熱可塑性樹脂。
（ｖｉｉｉ）ガラス転移温度（Ｔｇ）が１２０℃以上である。
［１９］  さらに下記の条件（ｉｘ）を満足することを特徴とする［１５］〜［１８］のいずれかに記載のアクリル系熱可塑性樹脂。
（ｉｘ）全光線透過率が８５％以上である。
［２０］  ［１５］〜［１９］のいずれかに記載のアクリル系熱可塑性樹脂からなる成形体。
［２１］  成形体がシート又はフィルムである［２０］に記載の成形体。
［２２］  押し出し成形で成形されたシート又はフィルムであって、少なくとも１軸方向に延伸したものであり、かつ、その延伸倍率が０．１〜３００％であることを特徴とする［２１］に記載のシート又はフィルム。
［２３］  キャスト成形で成形されたシート又はフィルムであって、少なくとも１軸方向に延伸したものであり、かつ、その延伸倍率が０．１〜３００％であることを特徴とする［２１］に記載のシート又はフィルム。
［２４］  ［２１］〜［２３］のいずれかに記載のシート又はフィルムからなる偏光板保護フィルム。
［２５］  成形体がレンズである［９］又は［２０］に記載の成形体。
［２６］  ［１０］又は［２１］に記載のシート又はフィルムからなる透明プラスチック基板。
に関する。
【発明の効果】
【００１８】
本発明によって、成形加工時の熱安定性に優れる特定のアクリル系熱可塑性樹脂、及びそれからなる高い耐熱性と低い光弾性係数を有し、且つ、延伸によりその位相差を制御できる成形体を提供する。
【発明を実施するための形態】
【００１９】
［アクリル系熱可塑性樹脂］
本発明の好ましいアクリル系熱可塑性樹脂は、下記式（１）で表されるメタクリレート単量体由来の繰り返し単位：１０〜７０重量％、下記式（２）で表されるビニル芳香族単量体由来の繰り返し単位：５〜４０重量％、及び下記式（３）又は下記式（４）で表される環状酸無水物繰り返し単位：２０〜５０重量％からなる共重合体であって、
【化６】
2010013557.tif 000007
（式中：Ｒ１は、水素原子、直鎖状または分岐状の炭素数１〜１２のアルキル基、炭素数５〜１２のシクロアルキル基を表す。）
【化７】
2010013557.tif 000008
（式中：Ｒ２、Ｒ３は、それぞれ同一でも、異なっていても良く、水素原子、ハロゲン基、水酸基、炭素数１〜１２のアルコキシ基、ニトロ基、直鎖状または分岐状の炭素数１〜１２のアルキル基を表す。ｌは１〜３の整数を示す。）
【化８】
2010013557.tif 000009
【化９】
2010013557.tif 000010
（式中：Ｒ５〜Ｒ８は、それぞれ同一でも、異なっていても良く、水素原子、直鎖状または分岐状の炭素数１〜１２のアルキル基を表す。）
そのビニル芳香族単量体由来の繰り返し単位の含有量（Ａ）と環状酸無水物繰り返し単位の含有量（Ｂ）のモル比（Ｂ／Ａ）が、１より大きく、１０以下の範囲にあり、且つ、該共重合体１００重量部に対して残存する単量体の合計が０．５重量部以下のものである。
【００２０】
本発明のより好ましいアクリル系熱可塑性樹脂は、さらに、下記式（５）で表される芳香族基を有するメタクリレート単量体由来の繰り返し単位：０．１〜５重量％を含有する共重合体からなる。
【化１０】
2010013557.tif 000011
（式中：Ｒ４は、水素原子、ハロゲン基、水酸基、炭素数１〜１２のアルコキシ基、直鎖状または分岐状の炭素数１〜１２のアルキル基を表す。ｍは１〜３の整数、ｎは０〜２の整数を示す。）
【００２１】
該アクリル系熱可塑性樹脂において、式（１）で表される繰り返し単位は、メタクリル酸、及びメタクリル酸エステル単量体から誘導される。使用されるメタクリル酸エステルとしては、例えば、メタクリル酸メチル、メタクリル酸エチル、メタクリル酸プロピル、メタクリル酸イソプロピル、メタクリル酸ｎ−ブチル、メタクリル酸イソブチル、メタクリル酸ｔ−ブチル、メタクリル酸２−エチルヘキシル、メタクリル酸シクロヘキシル；などが挙げられる。メタクリル酸、及びメタクリル酸エステルは、単独で用いても２種以上を併用してもよい。
【００２２】
これらメタクリル酸エステルのうち、アルキル基の炭素数が１〜７であるメタクリル酸アルキルエステルが好ましく、得られたアクリル系熱可塑性樹脂の耐熱性や透明性が優れることから、メタクリル酸メチルが特に好ましい。
【００２３】
式（１）で表される繰り返し単位の含有割合は、透明性の観点から１０〜７０質量％、好ましくは２５〜７０質量％、より好ましくは４０〜７０質量％である。
【００２４】
式（２）で表される繰り返し単位は、芳香族ビニル単量体から誘導される。使用される単量体としては、例えば、スチレン、２−メチルスチレン、３−メチルスチレン、４−メチルスチレン、２，４−ジメチルスチレン、２，５−ジメチルスチレン、２−メチル−４−クロロスチレン、２，４，６−トリメチルスチレン、α―メチルスチレン、ｃｉｓ−β−メチルスチレン、ｔｒａｎｓ−β−メチルスチレン、４−メチル−α−メチルスチレン、４−フルオロ−α−メチルスチレン、４−クロロ−α−メチルスチレン、４−ブロモ−α−メチルスチレン、４−ｔ−ブチルスチレン、２−フルオロスチレン、３−フルオロスチレン、４−フルオロスチレン、２，４−ジフルオロスチレン、２−クロロスチレン、３−クロロスチレン、４−クロロスチレン、２，４−ジクロロスチレン、２，６−ジクロロスチレン、２−ブロモスチレン、３−ブロモスチレン、４−ブロモスチレン、２，４−ジブロモスチレン、α−ブロモスチレン、β−ブロモスチレン、２−ヒドロキシスチレン、４−ヒドロキシスチレンなどが挙げられる。これらの芳香族ビニル単量体は、単独で用いても２種以上を併用してもよい。
【００２５】
これらの単量体のうち、共重合が容易なことから、スチレン、α−メチルスチレンが好ましい。
【００２６】
式（２）で表される繰り返し単位の含有割合は、透明性、耐熱性の観点から５〜４０質量％、好ましくは５〜３０質量％、より好ましくは５〜２０質量％である。
【００２７】
式（３）で表される環状酸無水物繰り返し単位は、無置換及び／又は置換無水マレイン酸から誘導される。使用される単量体としては、例えば、無水マレイン酸、無水シトラコン酸、ジメチル無水マレイン酸、ジクロロ無水マレイン酸、ブロモ無水マレイン酸、ジブロモ無水マレイン酸、フェニル無水マレイン酸、ジフェニル無水マレイン酸などが挙げられる。これらの単量体のうち、共重合が容易なことから、無水マレイン酸が好ましい。
【００２８】
また、式（４）で表される環状酸無水物繰り返し単位は、後述する繰り返し単位間での縮合環化反応により誘導され、例えば、無水グルタル酸などが挙げられる。
【００２９】
本発明のアクリル系熱可塑性樹脂において、式（３）又は式（４）であらわされる環状酸無水物繰り返し単位は、空気中の湿気など外的環境により一部加水分解を受け開環する可能性がある。本発明のアクリル系熱可塑性樹脂では、光学的特性や耐熱性の観点から、その加水分解率は１０モル％未満であることが望ましい。さらに５モル％未満であることが好ましく、１モル％未満であることがより好ましい。
【００３０】
ここで、加水分解率（モル％）は、｛１−（加水分解後の環状酸無水物量（モル））/加水分解前の環状酸無水物量（モル）｝×１００で求められる。
【００３１】
式（３）又は式（４）で示される環状酸無水物繰り返し単位の含有割合は、本発明の効果である高い耐熱性と光学特性（特に、後述する位相差の制御）をより高度に達成するために、２０〜５０質量％、好ましくは２０〜４５質量％である。但し、本発明のアクリル系熱可塑性樹脂中、式（２）で表されるビニル芳香族単量体由来の繰り返し単位の含有量（Ａ）と式（３）又は式（４）で表される環状酸無水物繰り返し単位の含有量（Ｂ）のモル比（Ｂ／Ａ）は、１より大きく、１０以下であり、好ましくは１より大きく、５以下である。
【００３２】
式（５）で表される繰り返し単位は、芳香族基を有するメタクリレート単量体から誘導される。使用される単量体としては、例えば、メタクリル酸フェニル、メタクリル酸ベンジル、メタクリル酸１−フェニルエチルなどが挙げられる。これらの単量体は、単独で用いても２種以上を併用してもよい。これらの単量体のうち、メタクリル酸ベンジルが特に好ましい。
【００３３】
式（５）で示される繰り返し単位の含有割合は、本発明の効果である光学的特性（特に、後述する光弾性係数を極小化する）を発現させる上で、好ましくは０．１〜５質量％、より好ましくは０．１〜４質量％、さらに好ましくは０．１〜３質量％である。
【００３４】
本発明のアクリル系熱可塑性樹脂は、残存する（共重合体の繰り返し単位を構成する）単量体の合計が、共重合体１００重量部に対して０．５重量部以下であり、好ましくは０．４重量部以下、より好ましくは０．３重量部以下である。残存単量体の合計が、０．５重量部を超えると、成形加工時に熱時着色したり、成形品の耐熱・耐候性が低下するなど実用に適さない成形体が得られ問題である。
【００３５】
本発明のアクリル系熱可塑性樹脂のＧＰＣ測定法によるＰＭＭＡ換算の重量平均分子量（Ｍｗ）は、好ましくは１０，０００〜４００，０００、より好ましくは４０,０００〜３００,０００、さらに好ましくは７０，０００〜２００，０００であり、その分子量分布（Ｍｗ／Ｍｎ）は好ましくは１．８〜３．０、より好ましくは１．８〜２．７、さらに好ましくは１．８〜２．５の範囲である。
【００３６】
本発明のアクリル系熱可塑性樹脂のガラス転移温度（Ｔｇ）は、樹脂組成で任意に制御できるが、産業上の応用性の観点から、好ましくは１２０℃以上に制御される。より好ましくは１３０℃以上、さらに好ましくは１３５℃以上に制御される。
【００３７】
［重合反応］
本発明のアクリル系熱可塑性樹脂の重合方法として、例えば、キャスト重合、塊状重合、懸濁重合、溶液重合、乳化重合、アニオン重合等の一般に行われている重合方法を用いることができるが、光学材料用途としては微小な異物の混入は出来るだけ避けるのが好ましく、この観点から懸濁剤や乳化剤を用いないキャスト重合や溶液重合を用いることが望ましい。
【００３８】
また、重合形式として、例えば、バッチ重合法、連続重合法のいずれも用いることができるが、より均一組成の重合物が得られる点で、連続重合法を用いることが望ましい。
【００３９】
重合反応時の温度や重合時間は、使用する単量体の種類や割合などに応じて変化するが、例えば、重合温度が０〜１５０℃、重合時間が０．５〜２４時間であり、好ましくは、重合温度が８０〜１４０℃、重合時間が１〜１２時間である。
【００４０】
重合反応時に溶剤を使用する場合、重合溶剤としては、例えば、トルエン、キシレン、エチルベンゼンなどの芳香族炭化水素系溶剤；メチルエチルケトン、メチルイソブチルケトンなどのケトン系溶剤；テトラヒドロフランなどのエーテル系溶剤；などが挙げられる。これらの溶剤は、単独で用いても２種以上を併用してもよい。使用する溶剤の沸点が高すぎると、最終的に得られる光学材料用熱可塑性樹脂の残存揮発分が多くなることから、沸点が５０〜２００℃である溶剤が好ましい。
【００４１】
重合反応時には、必要に応じて、重合開始剤を添加してもよい。
【００４２】
重合開始剤としては、一般にラジカル重合において用いられる任意の開始剤を使用することができ、例えば、クメンハイドロパーオキサイド、ジイソプロピルベンゼンハイドロパーオキサイド、ジ−ｔ−ブチルパーオキサイド、ラウロイルパーオキサイド、ベンゾイルパーオキサイド、ｔ−ブチルパーオキシイソプロピルカーボネート、ｔ−アミルパーオキシ−２−エチルヘキサノエートなどの有機過酸化物；２，２’−アゾビス（イソブチロニトリル）、１，１’−アゾビス（シクロヘキサンカルボニトリル）、２，２’−アゾビス（２，４−ジメチルバレロニトリル）、ジメチル−２，２’−アゾビスイソブチレートなどのアゾ化合物；などを挙げることができる。これらの重合開始剤は、単独で用いても２種以上を併用してもよい。
【００４３】
重合開始剤の使用量は、単量体の組合せや反応条件などに応じて適宜設定すればよく、特に限定されるものではないが、好ましくは０．００５〜５ｗｔ％の範囲で用いられる。
【００４４】
重合反応に必要に応じて用いられる分子量調節剤は、一般的なラジカル重合において用いる任意のものが使用され、例えばブチルメルカプタン、オクチルメルカプタン、ドデシルメルカプタン、チオグリコール酸２−エチルヘキシル等のメルカプタン化合物が特に好ましいものとして挙げられる。これらの分子量調節剤は、重合度が上記の範囲内に制御されるような濃度範囲で添加される。
【００４５】
重合反応を行う際には、重合反応液のゲル化を抑制するために、重合反応液中に生成したアクリル系熱可塑性樹脂の濃度が５０質量％以下となるように制御することが好ましい。具体的には、重合反応液中に生成したアクリル系熱可塑性樹脂の濃度が５０質量％を超える場合には、重合溶剤を重合反応液に適宜添加して５０質量％以下となるように制御することが好ましい。重合反応液中に生成したアクリル系熱可塑性樹脂の濃度は、より好ましくは４５質量％以下、さらに好ましくは４０質量％以下である。
【００４６】
但し、生産性の確保という観点から、重合反応液中に生成したアクリル系熱可塑性樹脂の濃度は、好ましくは１０質量％以上、より好ましくは２０質量％以上である。
【００４７】
重合溶剤を重合反応液に適宜添加する形態としては、特に限定されるものではなく、例えば、連続的に重合溶剤を添加してもよいし、間欠的に重合溶剤を添加してもよい。このように重合反応液中に生成したアクリル系熱可塑性樹脂の濃度を制御することによって、反応液のゲル化をより充分に抑制することができる。添加する重合溶剤としては、例えば、重合反応の初期仕込み時に使用した溶剤と同じ種類の溶剤であってもよいし、異なる種類の溶剤であってもよいが、重合反応の初期仕込み時に使用した溶剤と同じ種類の溶剤を用いることが好ましい。また、添加する重合溶剤は、１種のみの単一溶剤であっても２種以上の混合溶剤であってもよい。
【００４８】
［縮合環化反応］
本発明のアクリル系熱可塑性樹脂において、式（４）で表される環状酸無水物繰り返し単位を含有するアクリル系熱可塑性樹脂は、式（１）、式（２）又は式（１）、式（２）、式（５）で表される繰り返し単位を含有するアクリル系熱可塑性樹脂を、加熱処理することにより誘導される。
【００４９】
即ち、加熱処理により、式（１）、及び式（５）で表される繰り返し単位間で、
（i）カルボキシル基＋カルボキシル基  →  環状酸無水物＋水、
【化１１】
2010013557.tif 000012
（ii）カルボキシル基＋エステル基  →  環状酸無水物＋アルコール
【化１２】
2010013557.tif 000013
で表現される縮合環化反応を起こして式（４）で表される環状酸無水物繰り返し単位が生じることにより誘導されるものである。
【００５０】
この環状酸無水物繰り返し単位が形成されることにより、本発明のアクリル系熱可塑性樹脂に高い耐熱性と所望の光学特性（例えば、低い光弾性係数）が付与される。この縮合環化反応の反応率が不充分であると、光学的性質が低下したり、耐熱性が充分に向上しない。また、成形時の加熱処理によって成形途中に縮合反応が起こり、ゲル化や水又はアルコールが生じ成形品中に泡やシルバーストリークとなって現れることがある。
【００５１】
縮合環化反応を促進するために加熱処理する方法としては、従来公知の方法、例えば、重合工程によって得られた、溶剤を含む重合反応液を、そのまま加熱処理する方法；溶剤の存在下、必要に応じて閉環触媒の共存下に加熱処理する方法；揮発成分を除去するための真空装置あるいは脱揮装置を備えた加熱炉や反応装置、脱揮装置を備えた押出機などを用いて加熱処理する方法などが挙げられる。
【００５２】
縮合環化反応を行う際には、必要に応じて、閉環触媒として、例えば、ｐ−トルエンスルホン酸などのエステル化触媒又はエステル交換触媒；酢酸、プロピオン酸、安息香酸、アクリル酸、メタクリル酸などの有機カルボン酸類；特開昭６１−２５４６０８号公報や特開昭６１−２６１３０３号公報に開示されている塩基性化合物、有機カルボン酸塩、炭酸塩など；有機リン化合物を用いてもよい。
【００５３】
有機リン化合物としては、例えば、メチル亜ホスホン酸、エチル亜ホスホン酸、フェニル亜ホスホン酸などのアルキル（アリール）亜ホスホン酸（ただし、これらは、互変異性体であるアルキル（アリール）ホスフィン酸になっていてもよい）及びこれらのモノエステルまたはジエステル；ジメチルホスフィン酸、ジエチルホスフィン酸、ジフェニルホスフィン酸、フェニルメチルホスフィン酸、フェニルエチルホスフィン酸などのジアルキル（アリール）ホスフィン酸及びこれらのエステル；メチルホスホン酸、エチルホスホン酸、トリフルオルメチルホスホン酸、フェニルホスホン酸などのアルキル（アリール）ホスホン酸及びこれらのモノエステルまたはジエステル；メチル亜ホスフィン酸、エチル亜ホスフィン酸、フェニル亜ホスフィン酸などのアルキル（アリール）亜ホスフィン酸及びこれらのエステル；亜リン酸メチル、亜リン酸エチル、亜リン酸フェニル、亜リン酸ジメチル、亜リン酸ジエチル、亜リン酸ジフェニル、亜リン酸トリメチル、亜リン酸トリエチル、亜リン酸トリフェニルなどの亜リン酸モノエステル、ジエステル又はトリエステル；リン酸メチル、リン酸エチル、リン酸２−エチルヘキシル、リン酸イソデシル、リン酸ラウリル、リン酸ステアリル、リン酸イソステアリル、リン酸フェニル、リン酸ジメチル、リン酸ジエチル、リン酸ジ−２−エチルヘキシル、リン酸オクチル、リン酸ジイソデシル、リン酸ジラウリル、リン酸ジステアリル、リン酸ジイソステアリル、リン酸ジフェニル、リン酸トリメチル、リン酸トリエチル、リン酸トリイソデシル、リン酸トリラウリル、リン酸トリステアリル、リン酸トリイソステアリル、リン酸トリフェニルなどのリン酸モノエステル、ジエステル又はトリエステル；メチルホスフィン、エチルホスフィン、フェニルホスフィン、ジメチルホスフィン、ジエチルホスフィン、ジフェニルホスフィン、トリメチルホスフィン、トリエチルホスフィン、トリフェニルホスフィンなどのモノ−、ジ−又はトリ−アルキル（アリール）ホスフィン；メチルジクロロホスフィン、エチルジクロロホスフィン、フェニルジクロロホスフィン、ジメチルクロロホスフィン、ジエチルクロロホスフィン、ジフェニルクロロホスフィンなどのアルキル（アリール）ハロゲンホスフィン；酸化メチルホスフィン、酸化エチルホスフィン、酸化フェニルホスフィン、酸化ジメチルホスフィン、酸化ジエチルホスフィン、酸化ジフェニルホスフィン、酸化トリメチルホスフィン、酸化トリエチルホスフィン、酸化トリフェニルホスフィンなどの酸化モノ−、ジ−又はトリ−アルキル（アリール）ホスフィン；塩化テトラメチルホスホニウム、塩化テトラエチルホスホニウム、塩化テトラフェニルホスホニウムなどのハロゲン化テトラアルキル（アリール）ホスホニウム；などが挙げられる。
【００５４】
これらの化合物はそれぞれ単独で用いても良いが、２種以上を併用することにより効果が大きい場合がある。
【００５５】
縮合環化反応の際に用いる触媒の使用量は、例えば、アクリル系熱可塑性樹脂に対して、好ましくは０．００１〜５質量％、より好ましくは０．０１〜２．５質量％、さらに好ましくは０．０１〜１質量％、特に好ましくは０．０５〜０．５質量％である。触媒の使用量が０．００１質量％未満であると、環化縮合反応の反応率が充分に向上しないことがある。逆に、触媒の使用量が５質量％を超えると、得られたアクリル系熱可塑性樹脂が着色することや、アクリル系熱可塑性樹脂が架橋して、溶融成形が困難になることがある。
【００５６】
触媒の添加時期は、特に限定されるものではなく、例えば、反応初期に添加してもよいし、反応途中に添加してもよいし、それらの両方で添加してもよい。
【００５７】
また、縮合環化反応は、溶剤の存在下で行い、かつ、縮合環化反応の際に、脱揮工程を併用することが好ましい。この場合、縮合環化反応で副生する水又はアルコールを強制的に脱揮させて除去するので、反応の平衡が縮合環化物の生成側に有利となる。
【００５８】
［脱揮工程］
脱揮工程とは、（i）重合溶剤、残存単量体などの揮発分、及び／又は（ii）縮合環化反応により副生した水又はアルコールを、必要に応じて減圧加熱条件下で、除去処理する工程を意味する。この除去処理が不充分であると、得られたアクリル系熱可塑性樹脂中の残存揮発分が多くなり、成形時の変質などにより着色することや、泡やシルバーストリークなどの成形不良が起こることがある。残存揮発分量は、アクリル系熱可塑性樹脂１００重量部に対して１．０重量部以下、好ましくは０．７重量部以下、より好ましくは０．５重量部以下であることが望ましい。本発明でいう残存揮発分量とは、先述した重合反応時に反応しなかった残存単量体、重合溶媒、副生水、及び副生アルコールの合計量をいう。
【００５９】
脱揮工程に用いる装置としては、例えば、熱交換器と脱揮槽からなる脱揮装置；ベント付き押出機；脱揮装置と押出機を直列に配置したものなどが挙げられる。ベント付き押出機を用いる場合、ベントは１個でも複数個でもいずれでもよいが、複数個のベントを有する方が好ましい。
【００６０】
反応処理温度は、好ましくは１５０〜３５０℃、より好ましくは２００〜３００℃である。反応処理温度が１５０℃未満であると、環化縮合反応が不充分となって残存揮発分が多くなることがある。逆に、反応処理温度が３５０℃を超えると、得られたアクリル系熱可塑性樹脂の着色や分解が起こることがある。
【００６１】
反応処理圧力は、好ましくは９３１〜１．３３ｈＰａ（７００〜１ｍｍＨｇ）、より好ましくは７９８〜６６．５ｈＰａ（６００〜５０ｍｍＨｇ）である。反応処理圧力が９３１ｈＰａ（７００ｍｍＨｇ）を超えると、水又はアルコールを含めた揮発分が残存しやすいことがある。逆に、反応処理圧力が１．３３ｈＰａ（１ｍｍＨｇ）未満であると、工業的な実施が困難になることがある。
【００６２】
反応処理時間は、縮合環化率や残存揮発分の量により適宜選択されるが、得られたアクリル系熱可塑性樹脂の着色や分解を抑えるためには短いほど好ましい。
【００６３】
しかし、重合反応時に単量体の反応転化率が低い場合には、未反応単量体が多量に残存している。その場合、残存揮発分量を減らすには高い処理温度で、長時間処理することになるが、得られるアクリル系熱可塑性樹脂の着色や分解がひどくなるという問題がある。重合反応液が多量に未反応単量体を含む場合には、問題となる単量体を、例えば、芳香族炭化水素系溶剤、炭化水素系溶剤、またはアルコール系溶剤などを添加した後、ホモジナイザー（乳化分散）処理を行い、未反応単量体を液-液抽出、固-液抽出する前処理を施し、重合反応液から分離できる。次いで、単量体分離後の重合反応液を脱揮処理すると、得られるアクリル系熱可塑性樹脂１００重量部中に残存する単量体の合計を０．５重量部以下に抑えられる。
【００６４】
本発明のアクリル系熱可塑性樹脂に含まれる異物数は、光学用に用いる場合少ないほど好ましい。異物数を減少させる方法としては、重合反応工程、縮合環化反応工程、脱揮工程、及び成形工程において、該アクリル系熱可塑性樹脂の溶液または溶融液を、例えば、濾過精度１．５〜１５μｍのリーフディスク型ポリマーフィルターなどで濾過する方法が挙げられる。
【００６５】
［成形体および組成物］
本発明のアクリル系熱可塑性樹脂を成形体、例えば、シート又はフィルムに成形加工する際には、押出成形、キャスト成形等の手法が用いられる。例えば、Ｔダイ、円形ダイ等が装着された押出機等を用いて、未延伸のシート又はフィルムを押し出し成形することができる。押し出し成形時に、各種添加剤、本発明のアクリル系熱可塑性樹脂以外の樹脂の溶融混錬を経て成形することもできる。
【００６６】
また、例えばクロロホルム、二塩化メチレン等の溶媒を用いて、本発明のアクリル系熱可塑性樹脂を溶解後、キャスト乾燥固化することにより未延伸のシート又はフィルムをキャスト成形することができる。本発明において、シートは３００μｍを超える厚さのものをいい。一方、フィルムは３００μｍ以下の厚さのもので、好ましくは１μｍ以上、さらに好ましくは５μｍ以上の厚さがあることが望ましい。
【００６７】
本発明において、延伸は押し出し成形、キャスト成形に連続して行うことができる。例えば、フィルムの場合、未延伸フィルムを機械的流れ方向に縦一軸延伸、機械的流れ方向に直行する方向に横一軸延伸することができ、またロール延伸とテンター延伸の逐次２軸延伸法、テンター延伸による同時２軸延伸法、チューブラー延伸による２軸延伸法等によって延伸することにより２軸延伸フィルムを製造することができる。延伸を行うことにより、フィルムの強度を向上させることができる。
【００６８】
最終的な延伸倍率は得られた成形体の熱収縮率より判断することができる。延伸倍率は少なくともどちらか一方向に０．１％以上３００％以下であることが好ましく、０．２％以上２９０％以下であることがさらに好ましく、０．３％以上２８０％以下であることがとりわけ好ましい。この範囲に設計することにより、複屈折、耐熱性、強度の観点で好ましい延伸成形体が得られる。
【００６９】
本発明において、成形体がフィルムの場合、その光学的等方性や機械的特性を安定化させるために、延伸処理後に熱処理（アニーリング）などを行うことができる。
【００７０】
熱処理の条件は、従来公知の延伸フィルムに対して行われる熱処理の条件と同様に適宜選択すればよく、特に限定されるものではない。
本発明のアクリル系熱可塑性樹脂からなる成形体、例えば、シート又はフィルムには、本発明の効果を著しく損なわない範囲内で、種々の添加剤を含有していてもよい。添加剤の種類は、樹脂やゴム状重合体の配合に一般的に用いられるものであれば特に制限はない。
【００７１】
例えば、無機充填剤、酸化鉄等の顔料、ステアリン酸、ベヘニン酸、ステアリン酸亜鉛、ステアリン酸カルシウム、ステアリン酸マグネシウム、エチレンビスステアロアミド等の滑剤、離型剤、パラフィン系プロセスオイル、ナフテン系プロセスオイル、芳香族系プロセスオイル、パラフィン、有機ポリシロキサン、ミネラルオイル等の軟化剤・可塑剤、ヒンダードフェノール系酸化防止剤、りん系熱安定剤等の酸化防止剤、ヒンダードアミン系光安定剤、ベンゾトリアゾール系紫外線吸収剤、難燃剤、帯電防止剤、有機繊維、ガラス繊維、炭素繊維、金属ウィスカ等の補強剤、着色剤、その他添加剤或いはこれらの混合物等が挙げられる。
【００７２】
添加剤の含有割合は、好ましくは０〜５質量％、より好ましくは０〜２質量％、さらに好ましくは０〜１質量％である。
【００７３】
また、本発明のアクリル系熱可塑性樹脂からなる成形体、例えば、シート又はフィルムには、本発明の目的を損なわない範囲で、例えば、ポリエチレン、ポリプロピレンなどのポリオレフィン系樹脂；ポリスチレン、スチレン／アクリロニトリル共重合体、スチレン／無水マレイン酸共重合体、スチレン／メタアクリル酸共重合体等のスチレン系樹脂；ポリメタアクリル酸エステル系樹脂；ポリアミド；ポリフェニレンサルファイド樹脂；ポリエーテルエーテルケトン樹脂；ポリエステル系樹脂；ポリスルホン；ポリフェニレンオキサイド；ポリイミド；ポリエーテルイミド；ポリアセタール；環状オレフィン系樹脂；ノルボルネン系樹脂；トリアセチルセルロースなどのセルロース樹脂等の熱可塑性樹脂、およびフェノール樹脂；メラミン樹脂；シリコーン樹脂；エポキシ樹脂等の熱硬化性樹脂などの少なくとも１種以上を混合することができる。
【００７４】
本発明の成形体、例えば、シート又はフィルムは、反射防止処理、透明導電処理、電磁波遮蔽処理、ガスバリア処理等の表面機能化処理をすることもできる。
本発明のアクリル系熱可塑性樹脂は、ディスプレイ基板、レンズ、太陽電池に用いられる透明基板等の成形体として好適に用いることができる。その他にも、光通信システム、光交換システム、光計測システムの分野において、導波路、レンズ、光ファイバー、光ファイバーの被覆材料、ＬＥＤのレンズ、レンズカバー等の成形体に用いることができる。
【００７５】
［光学フィルム］
本発明のアクリル系熱可塑性樹脂からなるフィルムは、光学フィルムとして用いることができる。光学フィルムには、産業的応用上、その光学特性として複屈折が必要な用途と必要でない用途が存在する。複屈折を必要とする用途は、例えば位相差板、位相差フィルム（光学フィルムＡ）であり、複屈折を必要としない用途は、例えば偏光板保護フィルム（光学フィルムＢ）である。
【００７６】
（ａ）光学フィルムＡ
本発明のアクリル系熱可塑性樹脂からなる光学フィルムＡは、下記（ｉ）の光学的性質を満足する。
（ｉ）光弾性係数（Ｃ）の絶対値が２．５×１０−１２Ｐａ−１未満である。
好ましくは、下記（ｉｉ）の光学的性質を満足する。
（ｉｉ）面内方向の位相差（Ｒｅ）の絶対値が、３０ｎｍを超え、３００ｎｍ以下である。
さらに、下記（ｉｉｉ）の条件を満足する。
（ｉｉｉ）ガラス転移温度（Ｔｇ）が１２０℃以上である。
さらに好ましくは、下記の条件（ｉｖ）を満足する。
（ｉｖ）全光線透過率が８５％以上である。
【００７７】
本発明のアクリル系熱可塑性樹脂からなる光学フィルムＡの光弾性係数（Ｃ）の絶対値は２．５×１０−１２Ｐａ−１未満であることが好ましい。より好ましくは２．０×１０−１２Ｐａ−１以下、さらに好ましくは１．０×１０−１２Ｐａ−１以下である。
【００７８】
光弾性係数に関しては種々の文献に記載があり（例えば化学総説，Ｎｏ．３９，１９９８（学会出版センター発行）参照）、下式により定義されるものである。
ＣＲ＝｜Δｎ｜／σＲ
｜Δｎ｜＝ｎｘ−ｎｙ
（式中、ＣＲ：光弾性係数、σＲ：伸張応力、｜Δｎ｜：複屈折の絶対値、ｎｘ：伸張方向の屈折率、ｎｙ：伸張方向と垂直な屈折率）
【００７９】
光弾性係数の値がゼロに近いほど外力による複屈折の変化が小さいことを示しており、各用途において設計された複屈折の変化が小さいことを意味する。
【００８０】
光学フィルムＡで必要とされる複屈折は、位相差フィルムを想定した場合、適用する液晶モードの要求により、面内方向の位相差（Ｒｅ）として、その絶対値は３０ｎｍを超え、３００ｎｍ以下の範囲に設計される。例えば、１／４波長板を想定した場合には、必要とされる位相差（Ｒｅ）の絶対値は、１００ｎｍ以上１８０ｎｍ以下、好ましくは１２０ｎｍ以上１６０ｎｍ以下、より好ましくは１３０ｎｍ以上１５０ｎｍ以下である。また、１／２波長板を想定した場合は、必要な位相差（Ｒｅ）の絶対値は、２４０ｎｍ以上３２０ｎｍ以下、好ましくは２６０ｎｍ以上３００ｎｍ以下、より好ましくは２７０ｎｍ以上２９０ｎｍ以下である。
【００８１】
光学フィルムＡの複屈折は、（ｉ）本発明のアクリル系熱可塑性樹脂の組成制御、又は、（ｉｉ）成形後の延伸加工による高分子鎖の配向制御、さらに、（ｉ）と（ｉｉ）の組み合わせのいずれかの方法によって制御される。
【００８２】
一般的に、延伸加工は、複屈折制御に限らず、フィルムの機械強度を高めることを目的に実施される場合がある。複屈折の付与、機械強度の付与のいずれを目的にするとしても、少しの延伸により複屈折が大きく変化する材料は、結果として必要とする位相差への制御が難しいという問題点がある。
【００８３】
本発明のアクリル系熱可塑性樹脂からなる光学フィルムＡのガラス転移温度（Ｔｇ）は、１２０℃以上であることが好ましい。より好ましくは１３０℃以上、さらに好ましくは１３５℃以上である。ガラス転移温度が１２０℃に満たない場合、使用環境温度下の寸法安定性に劣るなど高い耐熱性を要求される用途に使用できないことがある。
【００８４】
本発明のアクリル系熱可塑性樹脂からなる光学フィルムＡの全光線透過率は８５％以上であることが好ましい。より好ましくは８８％以上、さらに好ましくは９０％以上である。全光線透過率が８５％未満であると、透明性が低下し、高い透明性を要求される用途に使用できないことがある。
【００８５】
本発明のアクリル系熱可塑性樹脂からなる光学フィルムＡは、従来存在していたアクリル系熱可塑性樹脂からなるフィルムに比べ格段に高い耐熱性と低い光弾性係数を有し、且つ、延伸によりその位相差を容易に制御できることで特徴付けられる。
【００８６】
本発明のアクリル系熱可塑性樹脂からなる光学フィルムＡは、主として複屈折を必要とする用途、例えば、位相差フィルム（具体的には、ＴＮ、ＶＡ、ＩＰＳ、ＯＣＢ等の各種液晶モードに用いられる視野角制御フィルム等の液晶光学補償フィルム）、１／４波長板、１／２波長板等の位相差板、などに適している。
【００８７】
（ｂ）光学フィルムＢ
本発明のアクリル系熱可塑性樹脂を成形してなる光学フィルムで、下記光学的性質（ｉ）を満足する光学フィルムＢ。
（ｉ）光弾性係数（Ｃ）の絶対値が２．５×１０−１２Ｐａ−１未満である。
【００８８】
さらに、好ましくは光学的性質（ｉｉ）を満足する。
（ｉｉ）延伸した場合の複屈折（Δｎ(Ｓ)）と延伸倍率（Ｓ）との最小二乗法近似直線関係式（ａ）において、傾きＫの値が下記式（ｂ）を満たす。
Δｎ（Ｓ）＝Ｋ×Ｓ＋Ｃ    ・・・（ａ）
｜Ｋ｜＜０．３０×１０−６    ・・・（ｂ）
【００８９】
さらに、好ましくは光学的性質（ｉｉｉ）を満足する：
（ｉｉｉ）面内方向の位相差（Ｒｅ）の絶対値が３０ｎｍ以下である。
【００９０】
さらに、好ましくは光学的性質（ｉｖ）を満足する：
（ｉｖ）厚み方向の位相差（Ｒｔｈ）の絶対値が３０ｎｍ以下である。
【００９１】
さらに、好ましくは光学的性質（ｖ）を満足する：
（ｖ）面内方向の位相差（Ｒｅ）と厚み方向の位相差（Ｒｔｈ）との比（Ｒｔｈ／Ｒｅ）が次の関係式（ｃ）を満たす。
０．１＜Ｒｔｈ/Ｒｅ＜１      ・・・（ｃ）
【００９２】
さらに、好ましくは下記条件（ｖｉ）を満足する：
（ｖｉ）ガラス転移温度（Ｔｇ）が１２０℃以上である。
【００９３】
さらに、好ましくは下記条件（ｖｉｉ）を満足する：
（ｖｉｉ）全光線透過率が８５％以上である。
【００９４】
本発明のアクリル系熱可塑性樹脂からなる光学フィルムＢの光弾性係数（Ｃ）の絶対値は２．５×１０−１２Ｐａ−１以下であることが好ましい。より好ましくは２．０×１０−１２Ｐａ−１以下、さらに好ましくは１．０×１０−１２Ｐａ−１以下である。
【００９５】
光弾性係数に関しては種々の文献に記載があり（例えば化学総説，Ｎｏ．３９，１９９８（学会出版センター発行）参照）、下式により定義されるものである。
ＣＲ＝｜Δｎ｜／σＲ
｜Δｎ｜＝ｎｘ−ｎｙ
（式中、ＣＲ：光弾性係数、σＲ：伸張応力、｜Δｎ｜：複屈折の絶対値、ｎｘ：伸張方向の屈折率、ｎｙ：伸張方向と垂直な屈折率）
【００９６】
光弾性係数の値がゼロに近いほど外力による複屈折の変化が小さいことを示しており、各用途において設計された複屈折の変化が小さいことを意味する。
【００９７】
産業的に利用する際、フィルムの機械的強度を高めることを目的に延伸加工することが好まれるが、延伸によって生じる配向で複屈折が増大してしまうおそれがある。
【００９８】
本発明のアクリル系熱可塑性樹脂からなる光学フィルムＢは、延伸した場合の複屈折（Δｎ(Ｓ)）と延伸倍率（Ｓ）との最小二乗法近似直線関係式（ａ）において、傾きＫの値が下記式（ｂ）を満たす。
Δｎ（Ｓ）＝Ｋ×Ｓ＋Ｃ    ・・・（ａ）
｜Ｋ｜＜０．３０×１０−６    ・・・（ｂ）
【００９９】
この傾きＫの値は、延伸倍率（Ｓ）に対する複屈折（Δｎ（Ｓ））の増加の大きさを表し、Ｋが大きい程延伸に対する複屈折の増加量が大きく、Ｋが小さい程延伸に対する複屈折の増加量が小さいことを意味する。
【０１００】
本発明のアクリル系熱可塑性樹脂からなる光学フィルムＢの好ましいＫの値の範囲は、｜Ｋ｜＜０．３０×１０−６である。好ましくは｜Ｋ｜＜０．１５×１０−６であり、より好ましくは、｜Ｋ｜＜０．１０×１０−６である。
【０１０１】
ここでＫの値は、熱可塑性樹脂のＤＳＣ測定によるガラス転移温度（Ｔｇ）を測定し（Ｔｇ＋２０）℃の延伸温度で、かつ５００ｍｍ／ｍｉｎの延伸速度で延伸を行ったときの値である。一般に、延伸速度を遅くすると複屈折の増加量は小さくなることが知られている。なお、Ｋの値は、例えば延伸倍率（Ｓ）を１００倍、２００倍、３００倍とした場合における複屈折（Δｎ（Ｓ））の値を測定し、これらの値を最小二乗法近似することにより算出することができる。また、延伸倍率（Ｓ）とは、延伸前のチャック間距離をＬ０、延伸後のチャック間距離をＬ１とすると、以下の式で表される値である。
【数１】
2010013557.tif 000014
【０１０２】
本発明のアクリル系熱可塑性樹脂からなる光学フィルムＢの面内方向の厚さ１００μｍあたりの位相差（Ｒｅ）の絶対値は３０ｎｍ以下である。好ましくは２０ｎｍ以下、より好ましくは１５ｎｍ以下、特に好ましくは１１ｎｍ以下である。位相差の絶対値は、複屈折の大小を表す指標である。従って、本発明のアクリル系熱可塑性樹脂からなる光学フィルムＢの複屈折は小さい。一方、面内方向の厚さ１００μｍあたりの位相差が３０ｎｍを超える場合は、屈折率の異方性が高いことを意味し、低複屈折性を要求される用途に使用できないことがある。
【０１０３】
一般に、熱可塑性樹脂からなる光学フィルムは、延伸によりその位相差が増大することが知られている。例えば、光学フィルムの機械的強度を向上させるために延伸加工をする場合があるが、得られた延伸光学フィルムの面内方向の厚さ１００μｍあたりの位相差が３０ｎｍを超える場合は、低複屈折性フィルムが得られたことにならない。
【０１０４】
本発明のアクリル系熱可塑性樹脂からなる光学フィルムＢの厚み方向の厚さ１００μｍあたりの位相差（Ｒｔｈ）の絶対値は３０ｎｍ以下である。好ましくは２０ｎｍ以下、より好ましくは１５ｎｍ以下、特に好ましくは１１ｎｍ以下である。この厚み方向の位相差は、例えば、光学フィルムを組み込んだ表示装置の視野角特性と相関する指標である。具体的には、厚み方向の位相差の絶対値が小さいほど視野角特性は良好であり、見る角度による表示色の色調変化、コントラストの低下が小さい。光学フィルムの有する厚み方向に位相差（Ｒｔｈ）の絶対値は小さい。
【０１０５】
光学フィルムＢのガラス転移温度（Ｔｇ）は、１２０℃以上であることが好ましい。より好ましくは１３０℃以上、さらに好ましくは１３５℃以上である。ガラス転移温度が１２０℃に満たない場合、使用環境温度下の寸法安定性に劣るなど高い耐熱性を要求される用途に使用できないことがある。
【０１０６】
光学フィルムＢの全光線透過率は８５％以上であることが好ましい。より好ましくは８８％以上、さらに好ましくは９０％以上である。全光線透過率が８５％未満であると、透明性が低下し、高い透明性を要求される用途に使用できないことがある。
【０１０７】
本発明のアクリル系熱可塑性樹脂からなる光学フィルムＢの光学的性質は、フィルム面内方向、フィルム厚み方向ともに複屈折が極めて小さく（近似的にはゼロ）、低光弾性係数も極めて小さい（近似的にはゼロ）ことで特徴付けられ、従来公知の樹脂では達成できない光学的に完全な等方性を実現している。さらに、高い耐熱性も実現している。
【０１０８】
本発明のアクリル系熱可塑性樹脂からなる光学フィルムＢは、主として複屈折を必要としない用途、例えば偏光板保護フィルム等に適している。
【実施例】
【０１０９】
以下、実施例を挙げて本発明をより具体的に説明する。【０１１０】
本願発明に用いられる各測定値の測定方法は次のとおりである。
（ａ）熱可塑性樹脂の解析
（１）繰り返し単位
１Ｈ−ＮＭＲ測定より、（i）メタクリレート単量体由来の繰り返し単位、（ii）ビニル芳香族単量体由来の繰り返し単位、（iii）芳香族基を有するメタクリレート単量体由来の繰り返し単位、及び（iv）酸無水物繰り返し単位を同定し、その存在量を算出した。
測定機器：ブルーカー株式会社製  ＤＰＸ−４００
測定溶媒：ＣＤＣｌ３、又はｄ６−ＤＭＳＯ
測定温度：４０℃【０１１１】
（２）ガラス転移温度
ガラス転移温度（Ｔｇ）は、示差走査熱量計（パーキンエルマージャパン（株）製  Ｄｉａｍｏｎｄ  ＤＳＣ）を用いて、窒素ガス雰囲気下、α−アルミナをリファレンスとし、ＪＩＳ−Ｋ−７１２１に準拠して、試料約１０ｍｇを常温から２００℃まで昇温速度１０℃／ｍｉｎで昇温して得られたＤＳＣ曲線から中点法で算出した。【０１１２】
（３）分子量
重量平均分子量、及び数平均分子量は、ゲル浸透クロマトグラフ（東ソー（株）製  ＨＬＣ−８２２０）を用いて、溶媒はテトラヒドロフラン、設定温度４０℃で、市販標準ＰＭＭＡ換算により求めた。【０１１３】
（ｂ）光学特性評価
（１）光学フィルムサンプルの作製
（ａ）プレスフィルムの成型
真空圧縮成型機（（株）神藤金属工業所製  ＳＦＶ?３０型）を用いて、大気圧下、２６０℃、で２５分間予熱後、真空下（約１０ｋＰａ）、２６０℃、約１０ＭＰａで５分間圧縮してプレスフィルムを成型した。【０１１４】
（ｂ）延伸フィルムの成型
インストロン社製５ｔ引張り試験機を用いて、延伸温度（Ｔｇ＋２０）℃、延伸速度（５００ｍｍ／分）で一軸フリー延伸して延伸フィルムを成形した。延伸倍率は、１００％、２００％、及び３００％で延伸した。【０１１５】
（２）複屈折の測定
大塚電子製ＲＥＴＳ−１００を用いて、回転検光子法により測定を行った。複屈折の値は、波長５５０ｎｍ光の値である。複屈折（Δｎ）は、以下の式により計算した。
Δｎ＝ｎｘ−ｎｙ
（Δｎ：複屈折、ｎｘ：伸張方向の屈折率、ｎｙ：伸張方向と垂直な屈折率）
複屈折（Δｎ）の絶対値（｜Δｎ｜）は、以下のように求めた。
｜Δｎ｜＝｜ｎｘ−ｎｙ｜【０１１６】
（３）位相差の測定
＜面内の位相差＞
大塚電子（株）製ＲＥＴＳ−１００を用いて、回転検光子法により波長４００〜８００ｎｍの範囲について測定を行った。
複屈折の絶対値（｜Δｎ｜）と位相差（Ｒｅ）は以下の関係にある。
Ｒｅ＝｜Δｎ｜×ｄ
（｜Δｎ｜：複屈折の絶対値、Ｒｅ：位相差、ｄ：サンプルの厚み）
また、複屈折の絶対値（｜Δｎ｜）は以下に示す値である。
｜Δｎ｜＝｜ｎｘ−ｎｙ｜
（ｎｘ：延伸方向の屈折率、ｎｙ：面内で延伸方向と垂直な屈折率）【０１１７】
＜厚み方向の位相差＞
王子計測機器（株）製位相差測定装置（ＫＯＢＲＡ−２１ＡＤＨ）を用いて、波長５８９ｎｍにおける位相差を測定し、得られた値をフィルムの厚さ１００μｍに換算して測定値とした。【０１１８】
複屈折の絶対値（｜Δｎ｜）と位相差（Ｒｔｈ）は以下の関係にある。
Ｒｔｈ＝｜Δｎ｜×ｄ
（｜Δｎ｜：複屈折の絶対値、Ｒｔｈ：位相差、ｄ：サンプルの厚み）
また、複屈折の絶対値（｜Δｎ｜）は以下に示す値である。
｜Δｎ｜＝｜（ｎｘ＋ｎｙ）／２-ｎｚ｜
（ｎｘ：延伸方向の屈折率、ｎｙ：面内で延伸方向と垂直な屈折率、ｎｚ：面外で延伸方向と垂直な厚み方向の屈折率）
（理想となる、３次元方向について完全等方的等方性であるフィルムでは、面内位相差（Ｒｅ）、厚み方向位相差（Ｒｔｈ）ともに０となる。）【０１１９】
（４）光弾性係数の測定
Polymer  Engineering  and  Science  1999,  39,  2349-2357に詳細について記載のある複屈折測定装置を用いた。レーザー光の経路にフィルムの引張り装置を配置し、２３℃で伸張応力をかけながら複屈折を測定した。伸張時の歪速度は５０％／分（チャック間：５０ｍｍ、チャック移動速度：５ｍｍ／分）、試験片幅は６ｍｍで測定を行った。複屈折の絶対値（｜Δｎ｜）と伸張応力（σＲ）の関係から、最小二乗近似によりその直線の傾きを求め光弾性係数（ＣＲ）を計算した。計算には伸張応力が２．５ＭＰａ≦σＲ≦１０ＭＰａの間のデータを用いた。
ＣＲ＝｜Δｎ｜／σＲ
｜Δｎ｜＝｜ｎｘ−ｎｙ｜
（ＣＲ：光弾性係数、σＲ：伸張応力、｜Δｎ｜：複屈折の絶対値、ｎｘ：伸張方向の屈折率、ｎｙ：伸張方向の垂直な屈折率）【０１２０】
［アクリル系熱可塑性樹脂］
メタクリル酸メチル／スチレン／無水マレイン酸
［実施例１］ 
攪拌装置、温度センサー、冷却管、窒素ガス導入ノズル、原料溶液導入ノズル、開始剤溶液導入ノズル、及び重合溶液排出ノズルを備えたジャケット付ガラス反応器（容量１Ｌ）を用いた。重合反応器の圧力は、微加圧、反応温度は１００℃に制御した。
メタクリル酸メチル（ＭＭＡ）５１８ｇ、スチレン（Ｓｔ）４８ｇ、無水マレイン酸（ＭＡＨ）３８４ｇ、エチルベンゼン２４０ｇ、ｎ−オクチルメルカプタン１．２ｇを混合した後、窒素ガスで置換して原料溶液を調製した。２，２’−アゾビス（イソブチロニトリル）を０．３６４ｇをエチルベンゼン１２．９６ｇに溶解した後、窒素ガスで置換して開始剤溶液を調整した。
原料溶液はポンプを用いて６．９８ｍｌ／ｍｉｎで原料溶液導入ノズルから導入した。また、開始剤溶液はポンプを用いて０．０８ｍｌ／ｍｉｎで開始剤溶液導入ノズルから導入した。３０分後、重合溶液排出ノズルから抜き出しポンプを用いて４２５ｍｌ／ｈｒの一定流量でポリマー溶液を排出した。
ポリマー溶液は、排出から１．５時間分は初流タンクに分別回収した。排出開始から、１．５時間後から２．５時間のポリマー溶液を本回収した。得られたポリマー溶液と、抽出溶媒であるメタノールを同時にホモジナイザーに供給し、乳化分散抽出した。分離沈降したポリマーを回収し、真空下、１３０℃で２時間乾燥して目的とするアクリル系熱可塑性樹脂を得た。
組成：ＭＭＡ／Ｓｔ／ＭＡＨ＝５４／２３／２２ｗｔ％（モル比：Ｂ／Ａ＞１）
分子量：Ｍｗ＝１５．１×１０４；Ｍｗ／Ｍｎ＝１．９４
Ｔｇ：１４５℃【０１２１】
［実施例２］
実施例１において、メタクリル酸メチル５７６ｇ、スチレン９６ｇ、無水マレイン酸２８８ｇを用いた以外は、実施例１と同様の操作を行ってアクリル系熱可塑性樹脂を得た。
組成：ＭＭＡ／Ｓｔ／ＭＡＨ＝５８／１９／２３ｗｔ％（モル比：Ｂ／Ａ＞１）
分子量：Ｍｗ＝１９．７×１０４；Ｍｗ／Ｍｎ＝２．１６
Ｔｇ：１４４℃【０１２２】
［実施例３］
実施例１において、メタクリル酸メチル５１８ｇ、スチレン４８ｇ、無水マレイン酸３８４ｇを用いた以外は、実施例１と同様の操作を行ってアクリル系熱可塑性樹脂を得た。
組成：ＭＭＡ／Ｓｔ／ＭＡＨ＝６１／１１／２７ｗｔ％（モル比：Ｂ／Ａ＞１）
分子量：Ｍｗ＝１９．５×１０４；Ｍｗ／Ｍｎ＝２．２３
Ｔｇ：１４１℃【０１２３】
メタクリル酸メチル／スチレン／無水マレイン酸／メタクリル酸ベンジル
［実施例４］
攪拌装置、温度センサー、冷却管、窒素ガス導入ノズル、原料溶液導入ノズル、開始剤溶液導入ノズル、及び重合溶液排出ノズルを備えたジャケット付ガラス反応器（容量１Ｌ）を用いた。重合反応器の圧力は、微加圧、反応温度は１００℃に制御した。
メタクリル酸メチル（ＭＭＡ）５１８ｇ、スチレン（Ｓｔ）１１５ｇ、メタクリル酸ベンジル（ＢｚＭＡ）１９．２ｇ、無水マレイン酸（ＭＡＨ）３０７ｇ、メチルイソブチルケトン２４０ｇ、ｎ−オクチルメルカプタン１．２ｇを混合した後、窒素ガスで置換して原料溶液を調製した。２，２’−アゾビス（イソブチロニトリル）を０．３６４ｇをメチルイソブチルケトン１２．９６ｇに溶解した後、窒素ガスで置換して開始剤溶液を調整した。
原料溶液はポンプを用いて６．９８ｍｌ／ｍｉｎで原料溶液導入ノズルから導入した。また、開始剤溶液はポンプを用いて０．０８ｍｌ／ｍｉｎで開始剤溶液導入ノズルから導入した。３０分後、重合溶液排出ノズルから抜き出しポンプを用いて４２５ｍｌ／ｈｒの一定流量でポリマー溶液を排出した。
ポリマー溶液は、排出から１．５時間分は初流タンクに分別回収した。排出開始から、１．５時間後から２．５時間のポリマー溶液を本回収した。得られたポリマー溶液と、抽出溶媒であるメタノールを同時にホモジナイザーに供給し、乳化分散抽出した。分離沈降したポリマーを回収し、真空下、１３０℃で２時間乾燥して目的とするアクリル系熱可塑性樹脂を得た。
組成：ＭＭＡ／Ｓｔ／ＭＡＨ／ＢｚＭＡ＝５５／２０／２４／１ｗｔ％
（モル比：Ｂ／Ａ＞１）
分子量：Ｍｗ＝１６．２×１０４；Ｍｗ／Ｍｎ＝１．９９
Ｔｇ：１４３℃【０１２４】
［実施例５］
実施例４において、メタクリル酸メチル５５７ｇ、スチレン９６ｇ、メタクリル酸ベンジル１９．２ｇ、無水マレイン酸２８８ｇを用いた以外は、実施例３と同様の操作を行ってアクリル系熱可塑性樹脂を得た。
組成：ＭＭＡ／Ｓｔ／ＭＡＨ／ＢｚＭＡ＝５０／２０／２９／１ｗｔ％
（モル比：Ｂ／Ａ＞１）
分子量：Ｍｗ＝１９．０×１０４；Ｍｗ／Ｍｎ＝２．２３
Ｔｇ：１４３℃【０１２５】
メタクリル酸メチル／スチレン／メタクリル酸／無水グルタル酸
［実施例６］
攪拌装置、温度センサー、冷却管、窒素ガス導入ノズル、原料溶液導入ノズル、開始剤溶液導入ノズル、及び重合溶液排出ノズルとを備えたジャケット付ガラス反応器（容量１Ｌ）を用いた。重合反応器の圧力は、微加圧、反応温度は１００℃に制御した。
メタクリル酸メチル２８８ｇ、スチレン９６ｇ、メタクリル酸（ＭＡＡ）５７６ｇ、ｍ−キシレン２４０ｇ、ｎ−オクチルメルカプタン１．２ｇを混合した後、窒素ガスで置換して原料溶液を調製した。１，１−ジ（ｔ−ブチルパーオキシ）シクロヘキサン７５ｗｔ％エチルベンゼン溶液０．０８ｇをエチルベンゼン１２．９６ｇで希釈した後、窒素ガスで置換して開始剤溶液を調整した。
原料溶液はポンプを用いて６．９８ｍｌ／ｍｉｎで原料溶液導入ノズルから導入した。また、開始剤溶液はポンプを用いて０．０８ｍｌ／ｍｉｎで開始剤溶液導入ノズルから導入した。３０分後、重合溶液排出ノズルから抜き出しポンプを用いて４２５ｍｌ／ｈｒの一定流量でポリマー溶液を排出した。
ポリマー溶液は、排出から１．５時間分は初流タンクに分別回収した。排出開始から、１．５時間後から２．５時間のポリマー溶液を本回収した。得られたポリマー溶液と、抽出溶媒であるメタノールを同時にホモジナイザーに供給し、乳化分散抽出した。分離沈降したポリマーを回収し、真空下、１３０℃で２時間乾燥して前駆体を得た。該前駆体を脱揮装置を附帯したラボプラストミルで加熱処理（処理温度：２５０℃、真空度：１３３ｈＰａ（１００ｍｍＨｇ））して目的とするアクリル系熱可塑性樹脂を得た。
組成：ＭＭＡ／Ｓｔ／ＭＡＡ／無水グルタル酸＝３７／１２／１０／４１ｗｔ％
（モル比：Ｂ／Ａ＞１）
分子量：Ｍｗ＝２６．７×１０４；Ｍｗ／Ｍｎ＝２．６５
Ｔｇ：１５７℃【０１２６】
メタクリル酸メチル／スチレン／メタクリル酸／無水グルタル酸／メタクリル酸ベンジル
［実施例７］
攪拌装置、温度センサー、冷却管、窒素ガス導入ノズル、原料溶液導入ノズル、開始剤溶液導入ノズル、及び重合溶液排出ノズルを備えたジャケット付ガラス反応器（容量１Ｌ）を用いた。重合反応器の圧力は、微加圧、反応温度は１００℃に制御した。
メタクリル酸メチル６０５ｇ、スチレン６７ｇ、メタクリル酸ベンジル４８ｇ、メタクリル酸（ＭＡＡ）２４０ｇ、メチルイソブチルケトン２４０ｇ、ｎ−オクチルメルカプタン１．２ｇを混合した後、窒素ガスで置換して原料溶液を調製した。２，２’−アゾビス（イソブチロニトリル）を０．３６４ｇをメチルイソブチルケトン１２．９６ｇに溶解した後、窒素ガスで置換して開始剤溶液を調整した。
原料溶液はポンプを用いて６．９８ｍｌ／ｍｉｎで原料溶液導入ノズルから導入した。また、開始剤溶液はポンプを用いて０．０８ｍｌ／ｍｉｎで開始剤溶液導入ノズルから導入した。３０分後、重合溶液排出ノズルから抜き出しポンプを用いて４２５ｍｌ／ｈｒの一定流量でポリマー溶液を排出した。
ポリマー溶液は、排出から１．５時間分は初流タンクに分別回収した。排出開始から、１．５時間後から２．５時間のポリマー溶液を本回収した。得られたポリマー溶液と、抽出溶媒であるメタノールを同時にホモジナイザーに供給し、乳化分散抽出した。分離沈降したポリマーを回収し、真空下、１３０℃で２時間乾燥して前駆体を得た。該前駆体を脱揮装置を附帯したラボプラストミルで加熱処理（処理温度：２５０℃、真空度：１３３ｈＰａ（１００ｍｍＨｇ））して目的とするアクリル系熱可塑性樹脂を得た。
組成：ＭＭＡ／Ｓｔ／ＭＡＡ／無水グルタル酸／ＢｚＭＡ
＝５９／９／４／４／２４ｗｔ％（モル比：Ｂ／Ａ＞１）
分子量：Ｍｗ＝１１×１０４；Ｍｗ／Ｍｎ＝２．３５
Ｔｇ：１３１℃【０１２７】
［比較例１］
実施例１において、メタクリル酸メチル９６０ｇを用いた以外は、実施例１と同様の操作を行ってアクリル系熱可塑性樹脂を得た。
組成：ＭＭＡ＝１００ｗｔ％
分子量：Ｍｗ＝１０×１０４；Ｍｗ／Ｍｎ＝１．８９
Ｔｇ：１２１℃【０１２８】
［比較例２］
実施例１において、メタクリル酸メチル７６８ｇ、スチレン１４４ｇ、無水マレイン酸４８ｇに変更した以外は、実施例１と同様の操作を行ってアクリル系熱可塑性樹脂を得た。
組成：ＭＭＡ／Ｓｔ／ＭＡＨ＝７６／１７／７ｗｔ％（モル比：Ｂ／Ａ＜１）
分子量：Ｍｗ＝１３．４×１０４；Ｍｗ／Ｍｎ＝２．０１
Ｔｇ：１２８℃
これらの重合結果を表１に示す。【０１２９】
［実施例８〜１４、比較例３、４］
実施例１〜７、比較例１、２で得られたアクリル系熱可塑性樹脂を前述の方法に従いプレスフィルムを成型した。該プレスフィルムを前述の方法に従い１００％延伸フィルムを成形し、その光学特性を評価した。測定結果を表２に示す。【０１３０】
【表１】
2010013557.tif 000015
【表２】
2010013557.tif 000016
【０１３１】
光学的特性について下記区別した。
Ａ：複屈折あり、｜Ｃ｜＜２．５×１０−１２Ｐａ−１、｜Ｒｅ｜＞３０ｎｍ
Ｂ：複屈折なし、｜Ｃ｜＜２．５×１０−１２Ｐａ−１、｜Ｒｅ｜≦３０ｎｍ
×：｜Ｃ｜≧２．５×１０−１２Ｐａ−１【０１３２】
［実施例１５、１６］
実施例２を参考に、残存単量体量が異なるアクリル系熱可塑性樹脂を準備し、２５０℃で２分間、圧縮プレス処理し、その際の色調変化を観察した。測定結果を表３に示す。
【表３】
2010013557.tif 000017
【０１３３】
残存単量体量が０．５重量％以下であれば熱時着色が観察されないことが判る。【０１３４】
光学フィルムＡ（複屈折あり）としての評価
［実施例１７〜１８、比較例５］
実施例１、５及び比較例１で得られたアクリル系熱可塑性樹脂を用いて、前述の方法に従いプレスフィルムを成型した。該プレスフィルムから前述の方法に従い１００％、２００％及び３００％延伸フィルムを成型し、その光学特性を評価した。測定結果を表４に示す。
【表４】
2010013557.tif 000018
【０１３５】
本発明のアクリル系熱可塑性樹脂からなる光学フィルムＡが、高い耐熱性と低光弾性係数を有すること、さらに、有意の負の位相差を有し、延伸倍率によってその値を所望の値に制御し得ることが確認される。
これらの特性は、位相差フィルム用途などに好適である。【０１３６】
光学フィルムＢ（複屈折なし）としての評価
［実施例１９、比較例５］
実施例３、及び比較例１で得られたアクリル系熱可塑性樹脂を用いて、前述の方法に従いプレスフィルムを成型した。該プレスフィルムから前述の方法に従い１００％、２００％及び３００％延伸フィルムを成型し、その光学特性を評価した。測定結果を表５に示す。
【表５】
2010013557.tif 000019
【０１３７】
本発明のアクリル系熱可塑性樹脂からなる光学フィルムＢが、耐熱性に優れ、その光学特性（極めて小さい複屈折値、極めて小さい光弾性係数）も従来材料にない高い光学的等方性を有していることが確認される。また、フィルム成形時やその後に任意の延伸をした際の複屈折の変化率が極めて小さいことが確認される。この特徴は、押し出し成形によるフィルム成形やそれに引き続いて延伸加工を行っても、溶融成形時の流れによる高分子鎖に関する配向の影響を受けず、複屈折を生じないという点で極めて有利である。【０１３８】
これらの特性は、偏光板保護フィルム用途などに好適である。
【産業上の利用可能性】
【０１３９】
本発明のアクリル系熱可塑性樹脂からなる成形体、例えば、シート又はフィルムは、高い耐熱性と低い光弾性係数を有する。また、工業的に有利な溶融成形性を示すことから、液晶ディスプレイ、プラズマディスプレイ、有機ＥＬディスプレイ、フィールドエミッションディスプレイ、リアプロジェクションテレビ等のディスプレイに用いられる偏光板保護フィルム、１／４波長板、１／２波長板等の位相差板、視野角制御フィルム等の液晶光学補償フィルム、ディスプレイ前面板、ディスプレイ基板、レンズ等、また、太陽電池に用いられる透明基板、透明導電性基板等に好適に用いることができる。
その他にも、光通信システム、光交換システム、光計測システムの分野において、導波路、レンズ、光ファイバー、光ファイバーの被覆材料、ＬＥＤのレンズ、レンズカバーなどにも用いることができる。
【手続補正書】
【提出日】平成21年11月16日(2009.11.16)
【手続補正１】
【補正対象書類名】特許請求の範囲
【補正対象項目名】全文
【補正方法】変更
【補正の内容】
【特許請求の範囲】
【請求項１】
下記式（１）で表されるメタクリレート単量体由来の繰り返し単位：１０〜７０重量％、下記式（２）で表されるビニル芳香族単量体由来の繰り返し単位：５〜４０重量％、及び下記式（３）又は下記式（４）で表される環状酸無水物繰り返し単位：２０〜５０重量％を含有する共重合体であって、ビニル芳香族単量体由来の繰り返し単位の含有量（Ａ）と環状酸無水物繰り返し単位の含有量（Ｂ）のモル比（Ｂ／Ａ）が、１より大きく、１０以下の範囲にあり、且つ、該共重合体１００重量部に対して残存する単量体の合計が０．５重量部以下であることを特徴とするアクリル系熱可塑性樹脂。
【化１】
2010013557.tif 000025
（式中：Ｒ１は、水素原子、直鎖状または分岐状の炭素数１〜１２のアルキル基、炭素数５〜１２のシクロアルキル基を表す。）
【化２】
2010013557.tif 000026
（式中：Ｒ２、Ｒ３は、それぞれ同一でも、異なっていても良く、水素原子、ハロゲン基、水酸基、炭素数１〜１２のアルコキシ基、ニトロ基、直鎖状または分岐状の炭素数１〜１２のアルキル基を表す。ｌは１〜３の整数を示す。）
【化３】
2010013557.tif 000027
【化４】
2010013557.tif 000028
（式中：Ｒ５〜Ｒ８は、それぞれ同一でも、異なっていても良く、水素原子、直鎖状または分岐状の炭素数１〜１２のアルキル基を表す。）
【請求項２】
さらに、下記式（５）で表される芳香族基を有するメタクリレート単量体由来の繰り返し単位：０．１〜５重量％を含有することを特徴とする請求項１記載のアクリル系熱可塑性樹脂。
【化５】
2010013557.tif 000029
（式中：Ｒ４は、水素原子、ハロゲン基、水酸基、炭素数１〜１２のアルコキシ基、ニトロ基、直鎖状または分岐状の炭素数１〜１２のアルキル基を表す。ｍは１〜３の整数、ｎは０〜２の整数を示す。）
【請求項３】
ＧＰＣ測定法による重量平均分子量で１０，０００〜４００，０００、分子量分布で１．８〜３．０の範囲にあることを特徴とする請求項１又は２に記載のアクリル系熱可塑性樹脂。
【請求項４】
メタクリレート単量体由来の繰り返し単位がメタクリル酸メチル、ビニル芳香族単量体由来の繰り返し単位がスチレン、環状酸無水物繰り返し単位が無水マレイン酸、芳香族基を有するメタクリレート単量体由来の繰り返し単位がメタクリル酸ベンジルからそれぞれ誘導される共重合体よりなることを特徴とする請求項１〜３のいずれか１項に記載のアクリル系熱可塑性樹脂。
【請求項５】
下記（ｉ）の光学的性質を満足する請求項１〜４のいずれか１項に記載のアクリル系熱可塑性樹脂。
（ｉ）光弾性係数（Ｃ）の絶対値が、２．５×１０−１２Ｐａ−１未満である。
【請求項６】
さらに、下記（ｉｉ）の光学的性質を満足する請求項１〜５のいずれか１項に記載のアクリル系熱可塑性樹脂。
（ｉｉ）面内方向の位相差（Ｒｅ）の絶対値が、３０ｎｍを超え、３００ｎｍ以下である。
【請求項７】
下記の条件（ｉｉｉ）を満足することを特徴とする請求項１〜６のいずれか１項に記載のアクリル系熱可塑性樹脂。
（ｉｉｉ）ガラス転移温度（Ｔｇ）が１２０℃以上である。
【請求項８】
さらに下記の条件（ｉｖ）を満足することを特徴とする請求項１〜７のいずれか１項に記載のアクリル系熱可塑性樹脂。
（ｉｖ）全光線透過率が８５％以上である。
【請求項９】
請求項１〜８のいずれか１項に記載のアクリル系熱可塑性樹脂からなる成形体。
【請求項１０】
請求項９記載の成形体からなるシート又はフィルム。
【請求項１１】
押し出し成形で成形されたシート又はフィルムであって、少なくとも１軸方向に延伸したものであり、かつ、その延伸倍率が０．１〜３００％であることを特徴とする請求項１０に記載のシート又はフィルム。
【請求項１２】
キャスト成形で成形されたシート又はフィルムであって、少なくとも１軸方向に延伸したものであり、かつ、その延伸倍率が０．１〜３００％であることを特徴とする請求項１０に記載のシート又はフィルム。
【請求項１３】
請求項１０〜１２のいずれか１項に記載のシート又はフィルムからなる位相差板。
【請求項１４】
請求項１０〜１２のいずれか１項に記載のシート又はフィルムからなる位相差フィルム。
【請求項１５】
下記（ｖ）の光学的性質を満足することを特徴とする請求項１〜５のいずれか１項に記載のアクリル系熱可塑性樹脂。
（ｖ）延伸した場合の複屈折（Δｎ（Ｓ））と延伸倍率（Ｓ）との最小二乗法近似直線関係式（ａ）において、傾きＫの値が下記式（ｂ）を満たす。
Δｎ（Ｓ）＝Ｋ×Ｓ＋Ｃ    ・・・（ａ）
｜Ｋ｜＜０．３０×１０−６    ・・・（ｂ）
【請求項１６】
さらに、下記（ｖｉ）の光学的性質を満足することを特徴とする請求項１５に記載のアクリル系熱可塑性樹脂。
（ｖｉ）面内方向の位相差（Ｒｅ）の絶対値が３０ｎｍ以下である。
【請求項１７】
さらに、下記（ｖｉｉ）の光学的性質を満足することを特徴とする請求項１５又は１６に記載のアクリル系熱可塑性樹脂。
（ｖｉｉ）厚み方向の位相差（Ｒｔｈ）の絶対値が３０ｎｍ以下である。
【請求項１８】
下記の条件（ｖｉｉｉ）を満足することを特徴とする請求項１５〜１７のいずれか１項に記載のアクリル系熱可塑性樹脂。
（ｖｉｉｉ）ガラス転移温度（Ｔｇ）が１２０℃以上である。
【請求項１９】
さらに下記の条件（ｉｘ）を満足することを特徴とする請求項１５〜１８のいずれか１項に記載のアクリル系熱可塑性樹脂。
（ｉｘ）全光線透過率が８５％以上である。
【請求項２０】
請求項１５〜１９のいずれか１項に記載のアクリル系熱可塑性樹脂からなる成形体。
【請求項２１】
請求項２０記載の成形体からなる成形体がシート又はフィルム。
【請求項２２】
押し出し成形で成形されたシート又はフィルムであって、少なくとも１軸方向に延伸したものであり、かつ、その延伸倍率が０．１〜３００％であることを特徴とする請求項２１に記載のシート又はフィルム。
【請求項２３】
キャスト成形で成形されたシート又はフィルムであって、少なくとも１軸方向に延伸したものであり、かつ、その延伸倍率が０．１〜３００％であることを特徴とする請求項２１に記載のシート又はフィルム。
【請求項２４】
請求項２１〜２３のいずれか１項に記載のシート又はフィルムからなる偏光板保護フィルム。
【請求項２５】
請求項９又は請求項２０に記載の成形体からなるレンズ。
【請求項２６】
請求項１０又は請求項２１に記載のシート又はフィルムからなる透明プラスチック基板。
【手続補正２】
【補正対象書類名】明細書
【補正対象項目名】０００５
【補正方法】変更
【補正の内容】
【０００５】
特許文献７：特許第３７１１６６６号公報
特許文献８：特開２００７−２６１２６５号公報
非特許文献
［００１４］
非特許文献１：化学総説、Ｎｏ．３９、１９８８（学会出版センター刊行）
非特許文献２：月刊ディスプレイ、４月号、２００５年
発明の概要
発明が解決しようとする課題
［００１５］
本発明は、高い耐熱性と低い光弾性係数を有し、且つ、延伸によりその位相差を制御できる熱安定性に優れるアクリル系熱可塑性樹脂とそれからなる成形体を提供することを目的とする。
課題を解決するための手段
［００１６］
本発明は、特定のアクリル系熱可塑性樹脂、特に共重合体１００重量部に対して残存単量体の合計量が０．５重量部以下であるアクリル系熱可塑性樹脂が成形加工時の熱安定性に優れ、それからなる成形体が、従来のアクリル系熱可塑性樹脂からなる成形体と比較して格段に高い耐熱性と低い光弾性係数を有し、且つ、延伸によりその位相差を制御できることを見出しなされたものである。
［００１７］
すなわち、本発明は、
［１］  下記式（１）で表されるメタクリレート単量体由来の繰り返し単位：１０〜７０重量％、下記式（２）で表されるビニル芳香族単量体由来の繰り返し単位：５〜４０重量％、及び下記式（３）又は下記式（４）で表される環状酸無水物繰り返し単位：２０〜５０重量％を含有する共重合体であって、ビニル芳香族単量体由来の繰り返し単位の含有量（Ａ）と環状酸無水物繰り返し単位の含有量（Ｂ）のモル比（Ｂ／Ａ）が、１より大きく、１０以下の範囲にあり、且つ、該共重合体１００重量部に対して残存する単量体の合計が０．５重量部以下であることを特徴とするアクリル系熱可塑性樹脂。
【手続補正３】
【補正対象書類名】明細書
【補正対象項目名】０００８
【補正方法】変更
【補正の内容】
【０００８】
（ｉｖ）全光線透過率が８５％以上である。
［９］  ［１］〜［８］のいずれかに記載のアクリル系熱可塑性樹脂からなる成形体。
［１０］  ［９］記載の成形体からなるシート又はフィルム。
［１１］  押し出し成形で成形されたシート又はフィルムであって、少なくとも１軸方向に延伸したものであり、かつ、その延伸倍率が０．１〜３００％であることを特徴とする［１０］に記載のシート又はフィルム。
［１２］  キャスト成形で成形されたシート又はフィルムであって、少なくとも１軸方向に延伸したものであり、かつ、その延伸倍率が０．１〜３００％であることを特徴とする［１０］に記載のシート又はフィルム。
［１３］  ［１０］〜［１２］のいずれかに記載のシート又はフィルムからなる位相差板。
［１４］  ［１０］〜［１２］のいずれかに記載のシート又はフィルムからなる位相差フィルム。
［１５］  下記（ｖ）の光学的性質を満足することを特徴とする［１］〜［５］のいずれかに記載のアクリル系熱可塑性樹脂。
（ｖ）延伸した場合の複屈折（Δｎ（Ｓ））と延伸倍率（Ｓ）との最小二乗法近似直線関係式（ａ）において、傾きＫの値が下記式（ｂ）を満たす。
Δｎ（Ｓ）＝Ｋ×Ｓ＋Ｃ    ・・・（ａ）
｜Ｋ｜＜０．３０×１０−６    ・・・（ｂ）
［１６］  さらに、下記（ｖｉ）の光学的性質を満足することを特徴とする［１５］に記載のアクリル系熱可塑性樹脂。
（ｖｉ）面内方向の位相差（Ｒｅ）の絶対値が３０ｎｍ以下である。
［１７］  さらに、下記（ｖｉｉ）の光学的性質を満足することを特徴とする［１５］又は［１６］に記載のアクリル系熱可塑性樹脂。
（ｖｉｉ）厚み方向の位相差（Ｒｔｈ）の絶対値が３０ｎｍ以下である。
［１８］  下記の条件（ｖｉｉｉ）を満足することを特徴とする［１５］〜［１７］のいずれかに記載のアクリル系熱可塑性樹脂。
【手続補正４】
【補正対象書類名】明細書
【補正対象項目名】０００９
【補正方法】変更
【補正の内容】
【０００９】
（ｖｉｉｉ）ガラス転移温度（Ｔｇ）が１２０℃以上である。
［１９］  さらに下記の条件（ｉｘ）を満足することを特徴とする［１５］〜［１８］のいずれかに記載のアクリル系熱可塑性樹脂。
（ｉｘ）全光線透過率が８５％以上である。
［２０］  ［１５］〜［１９］のいずれかに記載のアクリル系熱可塑性樹脂からなる成形体。
［２１］  ［２０］に記載の成形体からなるシート又はフィルム。
［２２］  押し出し成形で成形されたシート又はフィルムであって、少なくとも１軸方向に延伸したものであり、かつ、その延伸倍率が０．１〜３００％であることを特徴とする［２１］に記載のシート又はフィルム。
［２３］  キャスト成形で成形されたシート又はフィルムであって、少なくとも１軸方向に延伸したものであり、かつ、その延伸倍率が０．１〜３００％であることを特徴とする［２１］に記載のシート又はフィルム。
［２４］  ［２１］〜［２３］のいずれかに記載のシート又はフィルムからなる偏光板保護フィルム。
［２５］  ［９］又は［２０］に記載の成形体からなるレンズ。
［２６］  ［１０］又は［２１］に記載のシート又はフィルムからなる透明プラスチック基板。
に関する。
発明の効果
［００１８］
本発明によって、成形加工時の熱安定性に優れる特定のアクリル系熱可塑性樹脂、及びそれからなる高い耐熱性と低い光弾性係数を有し、且つ、延伸によりその位相差を制御できる成形体を提供する。
発明を実施するための形態
［００１９］
［アクリル系熱可塑性樹脂］
本発明の好ましいアクリル系熱可塑性樹脂は、下記式（１）で表されるメタクリレート単量体由来の繰り返し単位：１０〜７０重量％、下記式（２）で表されるビニル芳香族単量体由来の繰り返し単位：５〜４０重量％、及び
【手続補正５】
【補正対象書類名】明細書
【補正対象項目名】００３２
【補正方法】変更
【補正の内容】
【００３２】
弾性係数（ＣＲ）を計算した。計算には伸張応力が２．５ＭＰａ≦σＲ≦１０ＭＰａの間のデータを用いた。
ＣＲ＝｜Δｎ｜／σＲ
｜Δｎ｜＝｜ｎｘ−ｎｙ｜
（ＣＲ：光弾性係数、σＲ：伸張応力、｜Δｎ｜：複屈折の絶対値、ｎｘ：伸張方向の屈折率、ｎｙ：伸張方向と垂直な屈折率）
［０１２０］
［アクリル系熱可塑性樹脂］
メタクリル酸メチル／スチレン／無水マレイン
［実施例１］
攪拌装置、温度センサー、冷却管、窒素ガス導入ノズル、原料溶液導入ノズル、開始剤溶液導入ノズル、及び重合溶液排出ノズルを備えたジャケット付ガラス反応器（容量１Ｌ）を用いた。重合反応器の圧力は、微加圧、反応温度は１００℃に制御した。
メタクリル酸メチル（ＭＭＡ）５１８ｇ、スチレン（Ｓｔ）４８ｇ、無水マレイン酸（ＭＡＨ）３８４ｇ、エチルベンゼン２４０ｇ、ｎ−オクチルメルカプタン１．２ｇを混合した後、窒素ガスで置換して原料溶液を調製した。２，２’−アゾビス（イソブチロニトリル）を０．３６４ｇをエチルベンゼン１２．９６ｇに溶解した後、窒素ガスで置換して開始剤溶液を調整した。
原料溶液はポンプを用いて６．９８ｍｌ／ｍｉｎで原料溶液導入ノズルから導入した。また、開始剤溶液はポンプを用いて０．０８ｍｌ／ｍｉｎで開始剤溶液導入ノズルから導入した。３０分後、重合溶液排出ノズルから抜き出しポンプを用いて４２５ｍｌ／ｈｒの一定流量でポリマー溶液を排出した。
ポリマー溶液は、排出から１．５時間分は初流タンクに分別回収した。排出開始から、１．５時間後から２．５時間のポリマー溶液を本回収した。得られたポリマー溶液と、抽出溶媒であるメタノールを同時にホモジナイザーに供給し、乳化分散抽出した。分離沈降したポリマーを回収し、真空下、１
【国際調査報告】
2010013557.tif 000030
2010013557.tif 000031
2010013557.tif 000032
2010013557.tif 000033